(57)【要約】【課題】簡便な方法で、所望する寸法の微細なレジストパターンを形成でき、かつパターン種依存性が小さいパターン形成方法の提供を目的とする。【解決手段】本発明は、有機溶媒に不溶又は難溶のプレパターンを形成する工程と、上記プレパターンの少なくとも側面に樹脂層を形成する工程と、上記プレパターン及び樹脂層の加熱により、上記樹脂層のうちのプレパターンとの隣接部を高分子量化を伴わずに上記有機溶媒に不溶化又は難溶化させる工程と、上記樹脂層のうちの不溶化又は難溶化した隣接部以外の部分を上記有機溶媒により除去する工程とを備えるパターン形成方法であって、上記樹脂層が、酸の作用により上記有機溶媒への溶解度が実質的に変化しない第１重合体及び有機溶媒を含有する第１組成物から形成され、上記第１重合体の重量平均分子量が１５，０００以上１５０，０００以下であることを特徴とするパターン形成方法である。【選択図】図１
2015180920.tif 000002
【特許請求の範囲】
【請求項１】
有機溶媒に不溶又は難溶のプレパターンを形成する工程と、
上記プレパターンの少なくとも側面に樹脂層を形成する工程と、
上記プレパターン及び樹脂層の加熱により、上記樹脂層のうちのプレパターンとの隣接部を高分子量化を伴わずに上記有機溶媒に不溶化又は難溶化させる工程と、
上記樹脂層のうちの不溶化又は難溶化した隣接部以外の部分を上記有機溶媒により除去する工程と
を備えるパターン形成方法であって、
上記樹脂層が、酸の作用により上記有機溶媒への溶解度が実質的に変化しない第１重合体及び有機溶媒を含有する第１組成物から形成され、
上記第１重合体の重量平均分子量が１５，０００以上１５０，０００以下であることを特徴とするパターン形成方法。
【請求項２】
下記（ｉ）及び（ｉｉ）のうちの少なくとも一方を満たす請求項１に記載のパターン形成方法。
（ｉ）上記第１重合体が塩基性基を有する。
（ｉｉ）上記第１組成物が塩基性化合物をさらに含有する。
【請求項３】
有機溶媒に不溶又は難溶のプレパターンを形成する工程と、
上記プレパターンの少なくとも側面に樹脂層を形成する工程と、
上記プレパターン及び樹脂層の加熱により、上記樹脂層のうちのプレパターンとの隣接部を高分子化を伴わずに上記有機溶媒に不溶化又は難溶化させる工程と、
上記樹脂層のうちの不溶化又は難溶化した隣接部以外の部分を上記有機溶媒により除去する工程と
を備えるパターン形成方法であって、
上記樹脂層が、酸の作用により上記有機溶媒への溶解度が実質的に変化しない第１重合体及び有機溶媒を含有する第１組成物から形成され、
下記（ｉ’）及び（ｉｉ’）のうちの少なくとも一方を満たすことを特徴とするパターン形成方法。
（ｉ’）上記第１重合体が塩基性基を有する。
（ｉｉ’）上記第１組成物が塩基性化合物をさらに含有する。
【請求項４】
上記第１重合体の重量平均分子量が１５，０００以上１５０，０００以下である請求項３に記載のパターン形成方法。
【請求項５】
上記不溶難溶化工程における加熱温度が６０℃以上２５０℃以下である請求項１から請求項４のいずれか１項に記載のパターン形成方法。
【請求項６】
上記プレパターン形成工程が、
酸の作用により上記有機溶媒への溶解度が減少する第２重合体、感放射線性酸発生体及び溶媒を含有するレジスト組成物でレジスト膜を形成する工程と、
上記レジスト膜を露光する工程と、
上記露光されたレジスト膜を上記有機溶媒を含有する現像液で現像する工程と
を備える請求項１から請求項５のいずれか１項に記載のパターン形成方法。
【請求項７】
上記第２重合体が、酸解離性基を有する重合体である請求項６に記載のパターン形成方法。
【請求項８】
上記塩基性基が、下記式（ａ）で表される基及び下記式（ｂ）で表される基のうちの少なくとも一方である請求項２、請求項３又は請求項４に記載のパターン形成方法。
【化１】
2015180920.tif 000029
（式（ｂ）中、Ｌは、単結合、炭素数１〜２０の２価の鎖状炭化水素基又は炭素数３〜２０の２価の脂環式炭化水素基である。ＲＡ及びＲＢは、それぞれ独立して、水素原子、炭素数１〜２０の１価の鎖状炭化水素基又は炭素数３〜２０の１価の脂環式炭化水素基である。ＬとＲＡとが互いに合わせられこれらが結合する窒素原子と共に構成される環員数３〜２０の脂肪族複素環構造を形成してもよい。）
【請求項９】
上記プレパターン形成工程と上記樹脂層形成工程との間に、上記プレパターンの少なくとも側面に、塩基性化合物及び有機溶媒を含有し酸の作用により上記有機溶媒への溶解度が実質的に変化しない重合体を含有しない第２組成物を接触させる工程をさらに備える請求項１から請求項８のいずれか１項に記載のパターン形成方法。
【請求項１０】
上記塩基性化合物が、下記式（Ｘ）で表される化合物及び下記式（Ｙ）で表される化合物のうちの少なくとも一方である請求項２、請求項３又は請求項４に記載のパターン形成方法。
【化２】
2015180920.tif 000030
（式（Ｘ）中、Ｘ＋は、１価のオニウムカチオンである。Ｙ−は、１価のカルボキシレートアニオン又は１価のスルホンアミドアニオンである。
式（Ｙ）中、ＲＸは、非置換若しくはヒドロキシ置換の炭素数１〜２０の１価の鎖状炭化水素基又は非置換若しくはヒドロキシ置換の炭素数３〜２０の１価の脂環式炭化水素基である。ＲＹ及びＲＺは、非置換若しくはヒドロキシ置換の炭素数１〜２０の１価の鎖状炭化水素基若しくは非置換若しくはヒドロキシ置換の炭素数３〜２０の１価の脂環式炭化水素基であるか、又はこれらの基が互いに合わせられこれらが結合する窒素原子と共に構成される環員数３〜２０の脂肪族複素環構造を表す。）
【請求項１１】
上記第１重合体が、ラクトン構造、環状カーボネート構造、スルトン構造又はこれらの組み合わせを含む第１構造単位を有する請求項１から請求項１０のいずれか１項に記載のパターン形成方法。
【請求項１２】
上記第１構造単位の含有割合が、上記第１重合体を構成する全構造単位に対して１０モル％以上８０モル％以下である請求項１１に記載のパターン形成方法。
【請求項１３】
上記第１重合体が、ヒドロキシ基、カルボキシ基、オキソ基又はこれらの組み合わせを含む第２構造単位をさらに有する請求項１１又は請求項１２に記載のパターン形成方法。
【請求項１４】
上記第１重合体が、置換又は非置換の炭素数６〜３０の芳香族炭化水素基を含む第３構造単位を有する請求項１から請求項１３のいずれか１項に記載のパターン形成方法。
【請求項１５】
上記プレパターンが、ラインアンドスペースパターン又はホールパターンである請求項１から請求項１４のいずれか１項に記載のパターン形成方法。
【請求項１６】
上記除去工程後、除去工程で用いた有機溶媒とは異なる有機溶媒によりリンスする工程をさらに備える請求項１から請求項１５のいずれか１項に記載のパターン形成方法。
【請求項１７】
レジストパターンの微細化に用いられる組成物であって、
塩基性基を有し酸の作用により有機溶媒への溶解度が実質的に変化しない重合体及び有機溶媒を含有することを特徴とする組成物。
【請求項１８】
レジストパターンの微細化に用いられる組成物であって、
酸の作用により有機溶媒への溶解度が実質的に変化しない重合体、塩基性化合物及び有機溶媒を含有することを特徴とする組成物。
【請求項１９】
上記重合体の重量平均分子量が１５，０００以上１５０，０００以下である請求項１７又は請求項１８に記載の組成物。
【発明の詳細な説明】
【技術分野】
【０００１】
本発明は、パターン形成方法及びこれに用いられる組成物に関する。
【背景技術】
【０００２】
半導体デバイス、液晶デバイス等の各種電子デバイス構造の微細化に伴って、リソグラフィー工程におけるパターンの微細化が要求されている。上記要求に対し、酸の作用により現像液への溶解度が変化する重合体と感放射線性酸発生体とを含有するレジスト材料を用いて形成したレジスト膜を露光し現像することによりパターンを形成する方法の他に、この形成されたパターンを元にしてさらに微細化を図る方法が検討されている。
【０００３】
そのような方法として、形成したパターン（プレパターン）に架橋層形成材料を作用させ、上記パターンを構成する樹脂と架橋層形成材料とを架橋させて不溶の架橋層を形成する技術が知られている（特開２００８−３１０３１４号公報参照）。しかし、この技術は、架橋反応を伴うものであるため、欠陥が発生するおそれがある等の不都合がある。これに対し、反応を伴わない方法として、プレパターンに水溶性ビニル樹脂、分子内に少なくとも２個のアミノ基を有する化合物及び溶媒からなる水溶性樹脂組成物を作用させ、上記プレパターンとのインターミキシングにより不溶化層を形成する技術（特開２００８−２７５９９５号公報参照）や、樹脂と溶媒とを含有する被覆剤をパターン上に塗布して被覆膜を形成した後、加熱して上記パターンを狭小化させる技術（特開２０１３−１４５２９０号公報参照）が検討されている。しかし、これらの技術は簡便に微細化を行う方法ではあるものの、実際には、所望するパターン寸法への微細化が難しい、また、プレパターンの寸法によって微細化の程度が変わってくる、すなわちパターン種依存性が大きい等、市場の要求を満足するように、所望の寸法の微細なレジストパターンを得るようには至っていないのが現状である。
【先行技術文献】
【特許文献】
【０００４】
【特許文献１】特開２００８−３１０３１４号公報
【特許文献２】特開２００８−２７５９９５号公報
【特許文献３】特開２０１３−１４５２９０号公報
【発明の概要】
【発明が解決しようとする課題】
【０００５】
本発明は以上のような事情に基づいてなされたものであり、その目的は、簡便な方法で、所望する寸法の微細なレジストパターンを形成でき、かつパターン種依存性が小さいパターン形成方法及びこのパターン形成方法に用いられる組成物を提供することにある。
【課題を解決するための手段】
【０００６】
上記課題を解決するためになされた発明は、有機溶媒に不溶又は難溶のプレパターンを形成する工程と、上記プレパターンの少なくとも側面に樹脂層を形成する工程と、上記プレパターン及び樹脂層の加熱により、上記樹脂層のうちのプレパターンとの隣接部を高分子量化を伴わずに上記有機溶媒に不溶化又は難溶化させる工程と、上記樹脂層のうちの不溶化又は難溶化した隣接部以外の部分を上記有機溶媒により除去する工程とを備えるパターン形成方法であって、上記樹脂層が、酸の作用により上記有機溶媒への溶解度が実質的に変化しない第１重合体（以下、「重合体（Ｉ）」ともいう）及び有機溶媒を含有する第１組成物（以下、「組成物（Ｉ）」ともいう）から形成され、上記第１重合体の重量平均分子量が１５，０００以上１５０，０００以下であることを特徴とするパターン形成方法である。
【０００７】
上記課題を解決するためになされた別の発明は、有機溶媒に不溶又は難溶のプレパターンを形成する工程と、上記プレパターンの少なくとも側面に樹脂層を形成する工程と、
上記プレパターン及び樹脂層の加熱により、上記樹脂層のうちのプレパターンとの隣接部を高分子化を伴わずに上記有機溶媒に不溶化又は難溶化させる工程と、上記樹脂層のうちの不溶化又は難溶化した隣接部以外の部分を上記有機溶媒により除去する工程を備えるパターン形成方法であって、上記樹脂層が、酸の作用により上記有機溶媒への溶解度が実質的に変化しない第１重合体及び有機溶媒を含有する第１組成物から形成され、下記（ｉ’）及び（ｉｉ’）のうちの少なくとも一方を満たすことを特徴とするパターン形成方法である。
（ｉ’）上記第１重合体が塩基性基を有する。
（ｉｉ’）上記第１組成物が塩基性化合物をさらに含有する。
【０００８】
また、本発明には、レジストパターンの微細化に用いられる組成物（以下、「レジストパターン微細化用組成物」ともいう）であって、塩基性基を有し酸の作用により有機溶媒への溶解度が実質的に変化しない重合体及び有機溶媒を含有することを特徴とする組成物、及びレジストパターンの微細化に用いられる組成物であって、酸の作用により有機溶媒への溶解度が実質的に変化しない重合体、塩基性化合物及び有機溶媒を含有することを特徴とする組成物も含まれる。
【発明の効果】
【０００９】
本発明のパターン形成方法及びレジストパターン微細化用組成物によれば、簡便な方法で所望の寸法の微細なレジストパターンを形成することができ、かつパターン種依存性が小さい。従って、これらは、今後ますます微細化が進行すると予想される半導体加工分野等におけるパターン形成に好適に用いることができる。
【図面の簡単な説明】
【００１０】
【図１】本発明のパターン形成方法の一実施形態を示す概略図である。
【発明を実施するための形態】
【００１１】
＜パターン形成方法＞
以下、本発明のパターン形成方法について図１を用いて説明する。
【００１２】
当該パターン形成方法は、プレパターン形成工程、樹脂層形成工程、不溶難溶化工程、及び除去工程を備える。当該パターン形成方法は、上記プレパターン形成工程と上記樹脂層形成工程との間に、上記プレパターンの少なくとも側面に、塩基性化合物及び有機溶媒を含有し酸の作用により有機溶媒への溶解度が実質的に変化しない重合体を含有しない第２組成物（以下、「組成物（ＩＩ）」ともいう）を接触させる工程（以下、「接触工程」ともいう）をさらに備えるとよい。当該パターン形成工程は、上記除去工程後、除去工程で用いた有機溶媒とは異なる有機溶媒によりリンスする工程（以下、「リンス工程」ともいう）をさらに備えるとよい。以下、各工程について説明する。
【００１３】
＜プレパターン形成工程＞
本工程は、有機溶媒に不溶又は難溶のプレパターンを形成する工程である。本工程により、図１の（Ａ）に示すように、基板１上にプレパターン２を形成する。「有機溶媒に不溶又は難溶」とは、プレパターンの形状が実質的に保持される程度に有機溶媒への溶解性が小さいことを意味する。上記プレパターンは、例えば後述する樹脂層を構成する重合体（Ｉ）との間で加熱によりインターミキシングが起こり得る物質から構成されている。
【００１４】
上記有機溶媒としては、例えばアルコール系溶媒、エーテル系溶媒、ケトン系溶媒、アミド系溶媒、エステル系溶媒、炭化水素系溶媒等が挙げられる。
【００１５】
上記アルコール系溶媒としては、例えば
メタノール、エタノール、ｎ−プロパノール、ｉｓｏ−プロパノール、ｎ−ブタノール、ｉｓｏ−ブタノール、ｓｅｃ−ブタノール、ｔｅｒｔ−ブタノール、ｎ−ペンタノール、ｉｓｏ−ペンタノール、２−メチルブタノール、ｓｅｃ−ペンタノール、ｔｅｒｔ−ペンタノール、３−メトキシブタノール、ｎ−ヘキサノール、２−メチルペンタノール、ｓｅｃ−ヘキサノール、２−エチルブタノール、ｓｅｃ−ヘプタノール、３−ヘプタノール、ｎ−オクタノール、２−エチルヘキサノール、ｓｅｃ−オクタノール、ｎ−ノニルアルコール、２，６−ジメチル−４−ヘプタノール、ｎ−デカノール、ｓｅｃ−ウンデシルアルコール、トリメチルノニルアルコール、ｓｅｃ−テトラデシルアルコール、ｓｅｃ−ヘプタデシルアルコール、フルフリルアルコール、フェノール、シクロヘキサノール、メチルシクロヘキサノール、３，３，５−トリメチルシクロヘキサノール、ベンジルアルコール、ジアセトンアルコール等のモノアルコール系溶媒；
エチレングリコール、１，２−プロピレングリコール、１，３−ブチレングリコール、２，４−ペンタンジオール、２−メチル−２，４−ペンタンジオール、２，５−ヘキサンジオール、２，４−ヘプタンジオール、２−エチル−１，３−ヘキサンジオール、ジエチレングリコール、ジプロピレングリコール、トリエチレングリコール、トリプロピレングリコール等の多価アルコール系溶媒；
エチレングリコールモノメチルエーテル、エチレングリコールモノエチルエーテル、エチレングリコールモノプロピルエーテル、エチレングリコールモノブチルエーテル、エチレングリコールモノヘキシルエーテル、エチレングリコールモノフェニルエーテル、エチレングリコールモノ−２−エチルブチルエーテル、ジエチレングリコールモノメチルエーテル、ジエチレングリコールモノエチルエーテル、ジエチレングリコールモノプロピルエーテル、ジエチレングリコールモノブチルエーテル、ジエチレングリコールモノヘキシルエーテル、プロピレングリコールモノメチルエーテル、プロピレングリコールモノエチルエーテル、プロピレングリコールモノプロピルエーテル、プロピレングリコールモノブチルエーテル、ジプロピレングリコールモノメチルエーテル、ジプロピレングリコールモノエチルエーテル、ジプロピレングリコールモノプロピルエーテル等の多価アルコール部分エーテル系溶媒等が挙げられる。
【００１６】
上記エーテル系溶媒としては、例えば
ジエチルエーテル、ジプロピルエーテル、ジブチルエーテル等のジ脂肪族エーテル；
ジフェニルエーテル、ジトリルエーテル等のジ芳香族エーテル；
アニソール、フェニルエチルエーテル等の芳香族−脂肪族エーテル等が挙げられる。
【００１７】
上記ケトン系溶媒としては、例えば
アセトン、メチルエチルケトン、メチル−ｎ−プロピルケトン、メチル−ｎ−ブチルケトン、ジエチルケトン、メチル−ｉｓｏ−ブチルケトン、２−ヘプタノン、エチル−ｎ−ブチルケトン、メチル−ｎ−ヘキシルケトン、ジ−ｉｓｏ−ブチルケトン、トリメチルノナノン、シクロペンタノン、シクロヘキサノン、シクロヘプタノン、シクロオクタノン、メチルシクロヘキサノン、２，４−ペンタンジオン、アセトニルアセトン、アセトフェノン等の脂肪族ケトン系溶媒；
アセトフェノン、プロピオフェノン、トリルメチルケトン等の脂肪族−芳香族ケトン系溶媒；
ベンゾフェノン、トリルフェニルケトン、ジトリルケトン等の芳香族ケトン系溶媒等が挙げられる。
【００１８】
上記アミド系溶媒としては、例えば
Ｎ，Ｎ’−ジメチルイミダゾリジノン、Ｎ−メチルホルムアミド、Ｎ，Ｎ−ジメチルホルムアミド、Ｎ，Ｎ−ジエチルホルムアミド、アセトアミド、Ｎ−メチルアセトアミド、Ｎ，Ｎ−ジメチルアセトアミド、Ｎ−メチルプロピオンアミド、Ｎ−メチルピロリドン等が挙げられる。
【００１９】
上記エステル系溶媒としては、例えば
酢酸メチル、酢酸エチル、酢酸ｎ−プロピル、酢酸ｉｓｏ−プロピル、酢酸ｎ−ブチル、酢酸ｉｓｏ−ブチル、酢酸ｓｅｃ−ブチル、酢酸ｎ−ペンチル、酢酸ｓｅｃ−ペンチル、酢酸３−メトキシブチル、酢酸メチルペンチル、酢酸２−エチルブチル、酢酸２−エチルヘキシル、酢酸ベンジル、酢酸シクロヘキシル、酢酸メチルシクロヘキシル、酢酸ｎ−ノニル、アセト酢酸メチル、アセト酢酸エチル、酢酸メトキシトリグリコール、プロピオン酸エチル、プロピオン酸ｎ−ブチル、プロピオン酸ｉｓｏ−アミル、乳酸メチル、乳酸エチル、乳酸ｎ−ブチル、乳酸ｎ−アミル等のモノエステル系溶媒；
ジ酢酸グリコール、シュウ酸ジエチル、シュウ酸ジ−ｎ−ブチル、マロン酸ジエチル、フタル酸ジメチル、フタル酸ジエチル等のジエステル系溶媒；
エチレングリコールモノメチルエーテルアセテート、エチレングリコールモノエチルエーテルアセテート、ジエチレングリコールモノメチルエーテルアセテート、ジエチレングリコールモノエチルエーテルアセテート、ジエチレングリコールモノ−ｎ−ブチルエーテルアセテート、プロピレングリコールモノメチルエーテルアセテート、プロピレングリコールモノエチルエーテルアセテート、プロピレングリコールモノプロピルエーテルアセテート、プロピレングリコールモノブチルエーテルアセテート、ジプロピレングリコールモノメチルエーテルアセテート、ジプロピレングリコールモノエチルエーテルアセテート等の多価アルコールモノエーテルアセテート系溶媒；
γ−ブチロラクトン、γ−バレロラクトン等のラクトン系溶媒；
ジエチルカーボネート、ジプロピルカーボネート、エチレンカーボネート、プロピレンカーボネート等のカーボネート系溶媒等が挙げられる。
【００２０】
炭化水素系溶媒としては、例えば
ｎ−ペンタン、ｉｓｏ−ペンタン、ｎ−ヘキサン、ｉｓｏ−ヘキサン、ｎ−ヘプタン、ｉｓｏ−ヘプタン、２，２，４−トリメチルペンタン、ｎ−オクタン、ｉｓｏ−オクタン、シクロヘキサン、メチルシクロヘキサン等の脂肪族炭化水素系溶媒；
ベンゼン、トルエン、キシレン、メシチレン、エチルベンゼン、トリメチルベンゼン、メチルエチルベンゼン、ｎ−プロピルベンゼン、ｉｓｏ−プロピルベンゼン、ジエチルベンゼン、ｉｓｏ−ブチルベンゼン、トリエチルベンゼン、ジ−ｉｓｏ−プロピルベンセン、ｎ−アミルナフタレン等の芳香族炭化水素系溶媒等が挙げられる。
【００２１】
これらの中で、エーテル系溶媒、ケトン系溶媒及びエステル系溶媒が好ましい。エーテル系溶媒としては、芳香族−脂肪族エーテル系溶媒がより好ましく、アニソールが特に好ましい。ケトン系溶媒としては、脂肪族ケトン系溶媒がより好ましく、２−ヘプタノン及びシクロヘキサノンが特に好ましい。エステル系溶媒としては、モノエステル系溶媒及び多価アルコールモノエーテルアセテート系溶媒がより好ましく、酢酸ブチル及びプロピレングリコールモノメチルエーテルアセテートが特に好ましい。これらの有機溶媒は２種以上を併用してもよい。
【００２２】
上記プレパターン形成工程は、酸の作用により上記有機溶媒への溶解度が減少する第２重合体（以下、「［ａ］重合体」ともいう）、感放射線性酸発生体（以下、「［ｂ］酸発生体」ともいう）及び溶媒（以下、「［ｃ］溶媒」ともいう）を含有するレジスト組成物でレジスト膜を形成する工程（以下、「レジスト膜形成工程」ともいう）、上記レジスト膜を露光する工程（以下、「露光工程」ともいう）、並びに上記露光されたレジスト膜を上記有機溶媒を含有する現像液で現像する工程（以下、「現像工程」ともいう）を有することが好ましい。上記プレパターンは、上記各工程を有する方法により形成することで、これを構成する重合体と、後述する樹脂層を構成する重合体との間でインターミキシングが起こり易くなり、その結果、当該パターン方法をより効果的に行うことができる。以下、各工程について説明する。
【００２３】
［レジスト膜形成工程］
本工程では、［ａ］重合体、［ｂ］酸発生体及び［ｃ］溶媒を含有するレジスト組成物でレジスト膜を形成する。このレジスト組成物については後述する。
【００２４】
上記レジスト膜を形成する基板としては、例えばシリコンウェハ、二酸化シリコン、アルミニウムで被覆されたウェハ等の従来公知のもの等が挙げられる。また、例えば特公平６−１２４５２号公報や特開昭５９−９３４４８号公報等に開示されている有機系又は無機系の反射防止膜を基板上に形成してもよい。塗布方法としては、例えば回転塗布（スピンコーティング）、流延塗布、ロール塗布等が挙げられる。塗布した後に、必要に応じて、塗膜中の溶媒を揮発させるためソフトベーク（ＰＢ）を行ってもよい。ＰＢ温度の下限としては、通常６０℃であり、８０℃が好ましい。ＰＢ温度の上限としては、通常１４０℃であり、１２０℃が好ましい。ＰＢ時間の下限としては、通常５秒であり、１０秒が好ましい。ＰＢ時間の上限としては、通常６００秒であり、３００秒が好ましい。形成されるレジスト膜の平均膜厚の下限としては１０ｎｍが好ましく、２０ｎｍがより好ましい。上記平均膜厚の上限としては、１，０００ｎｍが好ましく、５００ｎｍがより好ましい。
【００２５】
環境雰囲気中に含まれる塩基性不純物等の影響を防止するために、例えば特開平５−１８８５９８号公報等に開示されている保護膜をレジスト膜上に設けることもできる。さらに、レジスト膜からの酸発生体等の流出を防止するために、例えば特開２００５−３５２３８４号公報等に開示されている液浸用保護膜をレジスト膜上に設けることもできる。なお、これらの技術は併用できる。
【００２６】
［露光工程］
本工程では、上記レジスト膜形成工程で形成したレジスト膜を露光する。上記露光は、フォトマスクを介して（場合によっては、水等の液浸媒体を介して）放射線を照射することにより行われる。上記放射線としては、目的とするパターンの線幅に応じて、例えば可視光線、紫外線、遠紫外線、Ｘ線、γ線等の電磁波；電子線、α線等の荷電粒子線などが挙げられる。これらの中で、遠紫外線及び電子線が好ましく、ＡｒＦエキシマレーザー光（波長１９３ｎｍ）、ＫｒＦエキシマレーザー光（波長２４８ｎｍ）及び電子線がより好ましく、ＡｒＦエキシマレーザー光及び電子線がさらに好ましい。
【００２７】
露光方法については、所望するレジストパターンの形状等により、適宜選択することができる。例えば所望の領域にアイソラインパターンマスクを介して露光を行うことにより、アイソトレンチパターンを形成できる。また、露光は２回以上行ってもよい。２回以上露光を行う場合、露光は連続して行うことが好ましい。複数回露光する場合、例えば所望の領域にラインアンドスペースパターンマスクを介して第１の露光を行い、続けて第１の露光を行った露光部（第１露光部）に対してラインが交差するように第２の露光を行い、第２露光部を形成する。第１露光部と第２露光部とは直交することが好ましい。第１露光部と第２露光部との直交により、これらの露光部で囲まれた未露光部において真円状のコンタクトホールパターンが形成しやすくなる。
【００２８】
露光を液浸露光により行う場合、用いる液浸液としては、例えば水、フッ素系不活性液体等が挙げられる。液浸液は、露光波長に対して透明であり、かつ膜上に投影される光学像の歪みを最小限に留めるよう屈折率の温度係数ができる限り小さい液体が好ましいが、特に露光光源がＡｒＦエキシマレーザー光（波長１９３ｎｍ）である場合、上述の観点に加えて、入手の容易さ、取り扱いのし易さといった点から水を用いるのが好ましい。水を用いる場合、水の表面張力を減少させるとともに、界面活性力を増大させる添加剤をわずかな割合で添加しても良い。この添加剤は、ウェハ上のレジスト膜を溶解させず、かつレンズの下面の光学コートに対する影響が無視できるものが好ましい。使用する水としては蒸留水が好ましい。
【００２９】
上記露光の後、ポストエクスポージャーベーク（ＰＥＢ）を行い、レジスト膜の露光された部分において、露光により［ｂ］酸発生体から発生した酸による［ａ］重合体等が有する酸解離性基の解離を促進させることが好ましい。このＰＥＢによって、露光部と未露光部とで現像液に対する溶解性に差が生じる。ＰＥＢの温度の下限としては、通常５０℃であり、８０℃が好ましい。ＰＥＢ温度の上限としては、通常１８０℃であり、１３０℃が好ましい。ＰＥＢの時間の下限としては、通常５秒であり、１０秒が好ましい。ＰＥＢの時間の上限としては、通常６００秒であり、３００秒が好ましい。
【００３０】
［現像工程］
本工程では、上記露光されたレジスト膜を上記有機溶媒を含有する現像液で現像する。これにより、所定のレジストパターンが形成される。現像後は、水又はアルコール等のリンス液で洗浄し、乾燥することが一般的である。
【００３１】
上記現像液が含有する有機溶媒としては、例えば上記プレパターン工程における有機溶媒として例示したものと同様の溶媒等が挙げられる。これらの中で、エーテル系溶媒、エステル系溶媒及びケトン系溶媒が好ましい。エーテル系溶媒としては、芳香族含有エーテル系溶媒が好ましく、アニソールがより好ましい。エステル系溶媒としては、酢酸エステル系溶媒が好ましく、酢酸ｎ−ブチルがより好ましい。ケトン系溶媒としては、鎖状ケトン系溶媒が好ましく、２−ヘプタノンがより好ましい。
【００３２】
現像液中の有機溶媒の含有量の下限としては、８０質量％が好ましく、９０質量％がより好ましく、９５質量％がさらに好ましく、９９質量％が特に好ましい。現像液中の有機溶媒の含有量を上記範囲とすることで、露光部と未露光部とのコントラストを向上させることができる。なお、有機溶媒以外の成分としては、例えば水、シリコンオイル等が挙げられる。
【００３３】
現像液には、必要に応じて界面活性剤を適当量添加することができる。界面活性剤としては例えばイオン性や非イオン性のフッ素系及び／又はシリコン系界面活性剤を用いることができる。
【００３４】
現像方法としては、例えば現像液が満たされた槽中に基板を一定時間浸漬する方法（ディップ法）、基板表面に現像液を表面張力によって盛り上げて一定時間静止することで現像する方法（パドル法）、基板表面に現像液を噴霧する方法（スプレー法）、一定速度で回転している基板上に一定速度で現像液塗出ノズルをスキャンしながら現像液を塗出しつづける方法（ダイナミックディスペンス法）等が挙げられる。
【００３５】
上記現像後のレジスト膜をリンス液により洗浄することが好ましい。このリンス液としても有機溶媒を使用することができ、発生したスカムを効率よく洗浄することができる。リンス液としては、例えば炭化水素系溶媒、ケトン系溶媒、エステル系溶媒、アルコール系溶媒、アミド系溶媒等が挙げられる。これらの中で、アルコール系溶媒及びエステル系溶媒が好ましく、炭素数６〜８の１価のアルコール系溶媒がより好ましい。炭素数６〜８の１価のアルコールとしては直鎖状、分岐状又は環状の１価のアルコールが挙げられ、例えば１−ヘキサノール、１−ヘプタノール、１−オクタノール、４−メチル−２−ペンタノール、２−ヘキサノール、２−ヘプタノール、２−オクタノール、３−ヘキサノール、３−ヘプタノール、３−オクタノール、４−オクタノール、ベンジルアルコール等が挙げられる。これらのうち１−ヘキサノール、２−ヘキサノール、２−ヘプタノール及び４−メチル−２−ペンタノールが好ましく、４−メチル−２−ペンタノールがより好ましい。
【００３６】
上記リンス液の各成分は単独で使用してもよく２種以上を併用してもよい。リンス液中の含水率の上限としては、１０質量％が好ましく、５質量％がより好ましく、３質量％がさらに好ましい。含水率を上記範囲とすることで、良好な現像特性を得ることができる。なお、リンス液には界面活性剤を添加することもできる。
【００３７】
リンス液による洗浄処理の方法としては、例えば一定速度で回転している基板上にリンス液を塗出しつづける方法（回転塗布法）、リンス液が満たされた槽中に基板を一定時間浸漬する方法（ディップ法）、基板表面にリンス液を噴霧する方法（スプレー法）等が挙げられる。
【００３８】
本工程において形成されるプレパターンとしては、ラインアンドスペースパターン、ホールパターン等が挙げられる。
【００３９】
以下、プレパターンの形成に用いるレジスト組成物について説明する。
【００４０】
＜レジスト組成物＞
上記レジスト組成物は、［ａ］重合体、［ｂ］酸発生体及び［ｃ］溶媒を含有する。上記レジスト組成物は、［ａ］〜［ｃ］成分以外にも、［ｄ］［ａ］重合体よりもフッ素原子含有率が大きい重合体（以下、「［ｄ］重合体」ともいう）及び［ｅ］酸拡散制御体を含有していてもよく、これら以外のその他の成分を含有していてもよい。以下、各成分について説明する。
【００４１】
［［ａ］重合体］
［ａ］重合体は、酸の作用により上記有機溶媒への溶解度が減少する重合体である。上記［ａ］重合体は、上記性質を有する限り特に限定されないが、例えば酸解離性基を有する重合体（以下、「［ａ’］重合体」ともいう）等が挙げられる。「酸解離性基」とは、カルボキシ基、ヒドロキシ基等の酸性基の水素原子を置換する基であって、酸の作用により解離する基をいう。上記［ａ］重合体を［ａ’］重合体とすることで、当該パターン形成方法によれば、より良好な形状のパターンを形成することができる。
【００４２】
（構造単位（Ｉ））
上記［ａ’］重合体としては、酸解離基を含む構造単位（以下、「構造単位（Ｉ）」ともいう）を有することが好ましい。構造単位（Ｉ）としては、例えば下記式（１）で表される構造単位等が挙げられる。
【００４３】
【化１】
2015180920.tif 000003
【００４４】
上記式（１）中、Ｒ１は、水素原子、フッ素原子、メチル基又はトリフルオロメチル基である。Ｒｐは、１価の酸解離性基である。
【００４５】
上記Ｒｐで表される１価の酸解離性基としては下記式（ｉ）で表される基が好ましい。
【００４６】
【化２】
2015180920.tif 000004
【００４７】
上記式（ｉ）中、Ｒｐ１は、炭素数１〜２０の１価の炭化水素基である。Ｒｐ２及びＲｐ３は、それぞれ独立して炭素数１〜２０の１価の鎖状炭化水素基若しくは炭素数３〜２０の１価の脂環式炭化水素であるか、又はこれらの基が互いに合わせられこれらが結合する炭素原子と共に構成される環員数３〜２０の脂環構造を表す。
【００４８】
上記Ｒｐ１で表される炭素数１〜２０の１価の炭化水素基としては、例えば炭素数１〜２０の１価の鎖状炭化水素基、炭素数３〜２０の１価の脂環式炭化水素基、炭素数６〜２０の１価の芳香族炭化水素基等が挙げられる。
【００４９】
上記Ｒｐ１、Ｒｐ２及びＲｐ３で表される炭素数１〜２０の１価の鎖状炭化水素基としては、例えばメチル基、エチル基、ｎ−プロピル基、ｉ−プロピル基、ｎ−ブチル基、２−メチルプロピル基、１−メチルプロピル基、ｔ−ブチル基等が挙げられる。
【００５０】
上記Ｒｐ１、Ｒｐ２及びＲｐ３で表される炭素数３〜２０の１価の脂環式炭化水素基としては、例えば
シクロプロピル基、シクロブチル基、シクロペンチル基、シクロヘキシル基、シクロヘプチル基、シクロオクチル基、シクロデシル基、シクロドデシル基、ノルボルニル基、アダマンチル基、トリシクロデシル基、テトラシクロドデシル基等のシクロアルキル基；
シクロプロペニル基、シクロブテニル基、シクロペンテニル基、シクロヘキセニル基、シクロオクテニル基、シクロデセニル基、ノルボルネニル基、トリシクロデセニル基、テトラシクロドデセニル基等のシクロアルケニル基等が挙げられる。
【００５１】
上記Ｒｐ１、Ｒｐ２及びＲｐ３で表される炭素数６〜２０の１価の芳香族炭化水素基としては、例えば
フェニル基、トリル基、キシリル基、ナフチル基、アントリル基等のアリール基；
ベンジル基、フェネチル基、ナフチルメチル基等のアラルキル基などが挙げられる。
【００５２】
これらのうち、Ｒｐ１が炭素数１〜１０の１価の鎖状炭化水素基であり、Ｒｐ２及びＲｐ３の基が互いに合わせられこれらが結合する炭素原子と共に構成されるアダマンタン構造又はシクロアルカン構造を表すことが好ましい。
【００５３】
構造単位（Ｉ）としては、例えば下記式（１−１）〜（１−４）で表される構造単位（以下、「構造単位（Ｉ−１）〜（Ｉ−４）」ともいう）等が挙げられる。
【００５４】
【化３】
2015180920.tif 000005
【００５５】
上記式（１−１）〜（１−４）中、Ｒ１は、上記式（１）と同義である。Ｒｐ１、Ｒｐ２及びＲｐ３は、上記式（ｉ）と同義である。ｎｐは、１〜４の整数である。
【００５６】
上記式（１）又は（１−１）〜（１−４）で表される構造単位としては、例えば下記式で表される構造単位等が挙げられる。
【００５７】
【化４】
2015180920.tif 000006
【００５８】
【化５】
2015180920.tif 000007
【００５９】
上記式中、Ｒ１は、上記式（１）と同義である。
【００６０】
構造単位（Ｉ）を与える単量体としては、例えば（メタ）アクリル酸２−メチルアダマンチル−２−イルエステル、（メタ）アクリル酸２−エチルアダマンチル−２−イルエステル、（メタ）アクリル酸−２−メチルビシクロ［２．２．１］ヘプト−２−イルエステル、（メタ）アクリル酸−２−エチルビシクロ［２．２．１］ヘプト−２−イルエステル、（メタ）アクリル酸１−（ビシクロ［２．２．１］ヘプト−２−イル）−１−メチルエチルエステル、（メタ）アクリル酸１−（アダマンタン−１−イル）−１−メチルエチルエステル、（メタ）アクリル酸１−メチル−１−シクロペンチルエステル、（メタ）アクリル酸１−エチル−１−シクロペンチルエステル、（メタ）アクリル酸１−メチル−１−シクロヘキシルエステル、（メタ）アクリル酸１−エチル−１−シクロヘキシルエステル等が挙げられる。
【００６１】
構造単位（Ｉ）としては、構造単位（Ｉ−１）及び構造単位（Ｉ−２）が好ましく、１−アルキルシクロペンタン−１−イル（メタ）アクリレートに由来する構造単位及び２−アルキルアダマンタン−２−イル（メタ）アクリレートに由来する構造単位がより好ましく、１−メチルシクロペンタン−１−イル（メタ）アクリレート及び２−エチルアダマンタン−１−イル（メタ）アクリレートに由来する構造単位がさらに好ましい。
【００６２】
構造単位（Ｉ）の含有割合の下限としては、［ａ］重合体を構成する全構造単位に対して、３０モル％が好ましく、３５モル％がより好ましい。上記含有割合の上限としては、７０モル％が好ましく、６５モル％がより好ましい。構造単位（Ｉ）の含有割合を上記範囲とすることで、当該パターン形成方法によれば、さらに良好な形状のレジストパターンを形成することができる。
【００６３】
上記［ａ］重合体は、ラクトン構造、環状カーボネート構造、スルトン構造又はこれらの組み合わせを含む構造単位（ＩＩ）を有することが好ましく、親水性官能基を有する構造単位（ＩＩＩ）を有していてもよく、上記構造単位以外のその他の構造単位を有していてもよい。
【００６４】
（構造単位（ＩＩ））
構造単位（ＩＩ）は、ラクトン構造、環状カーボネート構造、スルトン構造又はこれらの組み合わせを含む構造単位である。［ａ］重合体が構造単位（ＩＩ）を有することで、プレパターンと基板との密着性が向上し、その結果、当該パターン形成方法によれば、より良好な形状のパターンを形成することができる。構造単位（ＩＩ）としては、例えば下記式で表される構造単位等が挙げられる。
【００６５】
【化６】
2015180920.tif 000008
【００６６】
【化７】
2015180920.tif 000009
【００６７】
【化８】
2015180920.tif 000010
【００６８】
【化９】
2015180920.tif 000011
【００６９】
上記式中、ＲＬ１は、水素原子、フッ素原子、メチル基又はトリフルオロメチル基である。
【００７０】
これらの中で、ラクトン構造を含む構造単位が好ましく、多環のラクトン構造を含む構造単位がより好ましく、ノルボルナンラクトン構造を含む構造単位がさらに好ましく、ノルボルナンラクトン−イル（メタ）アクリレートに由来する構造単位が特に好ましい。
【００７１】
構造単位（ＩＩ）の含有割合の下限としては、［ａ］重合体を構成する全構造単位に対して、３０モル％が好ましく、３５モル％がより好ましい。上記含有割合の上限としては、７０モル％が好ましく、６０モル％がより好ましく、５０モル％がさらに好ましい。構造単位（ＩＩ）の含有割合を上記範囲とすることで、当該パターン形成方法によって、さらに良好な形状のパターンを形成することができる。
【００７２】
（構造単位（ＩＩＩ））
構造単位（ＩＩＩ）は、親水性官能基を有する構造単位である。［ａ］重合体が構造単位（ＩＩＩ）を有することで、プレパターンと基板との密着性が向上し、その結果、当該パターン形成方法によれば、より良好な形状のパターンを形成することができる。
【００７３】
上記親水性官能基としては、例えばヒドロキシ基、カルボキシ基、アミノ基、オキソ基（＝Ｏ）、スルホンアミド基、シアノ基、ニトロ基等が挙げられる。これらの中で、ヒドロキシ基が好ましい。
【００７４】
構造単位（ＩＩＩ）としては、例えば下記式で表される構造単位等が挙げられる。
【００７５】
【化１０】
2015180920.tif 000012
【００７６】
上記式中、Ｒ２は水素原子、フッ素原子、メチル基又はトリフルオロメチル基である。
【００７７】
構造単位（ＩＩＩ）としては、これらの中で、ヒドロキシ基を含む構造単位が好ましく、ヒドロキシ基及び多環のシクロアルカン構造を含む構造単位がより好ましく、ヒドロキシ基及びアダマンタン構造を含む構造単位がさらに好ましく、３−ヒドロキシアダマンタン−１−イル（メタ）アクリレートに由来する構造単位が特に好ましい。
【００７８】
［ａ］重合体が構造単位（ＩＩＩ）を有する場合、構造単位（ＩＩＩ）の含有割合の下限としては、［ａ］重合体を構成する全構造単位に対して、５モル％が好ましく、１０モル％がより好ましい。上記含有割合の上限としては、４０モル％が好ましく、３０モル％がより好ましく、２０モル％がさらに好ましい。構造単位（ＩＩＩ）の含有割合を上記範囲とすることで、当該パターン形成方法によれば、さらに良好な形状のレジストパターンを形成することができる。
【００７９】
［ａ］重合体は、上記構造単位以外のその他の構造単位を有していてもよい。上記その他の構造単位としては、例えば非酸解離性の炭素数１〜３０の炭化水素基を含む構造単位等が挙げられる。「非酸解離性の基」とは、酸の作用によっては、その基が結合する原子から解離しない基をいい、例えばカルボキシ基、ヒドロキシ基等の酸素原子に結合し酸の作用により解離しない基、重合体の主鎖の炭素原子に結合し酸の作用により解離しない基等が挙げられる。
【００８０】
上記非酸解離性の炭素数１〜３０の炭化水素基としては、例えば非酸解離性の炭素数１〜３０の鎖状炭化水素基、非酸解離性の炭素数３〜３０の脂環式炭化水素基、非酸解離性の炭素数６〜３０の芳香族炭化水素基等が挙げられる。
【００８１】
上記非酸解離性の炭素数１〜３０の鎖状炭化水素基としては、例えばメチル基、エチル基、プロピル基、ブチル基、ペンチル基、ヘキシル基等のアルキル基などが挙げられる。
【００８２】
上記非酸解離性の炭素数３〜３０の脂環式炭化水素基としては、例えば
シクロプロピル基、シクロブチル基、シクロペンチル基、シクロヘキシル基、シクロペンチル基、シクロオクチル基、シクロデシル基、シクロドデシル基等の単環のシクロアルキル基；
ノルボルニル基、アダマンチル基、トリシクロデシル基、テトラシクロドデシル基等の多環のシクロアルキル基などが挙げられる。
上記非酸解離性の炭素数６〜３０の芳香族炭化水素基としては、例えば
フェニル基、ナフチル基、アントリル基等のアリール基；
ベンジル基、フェネチル基、ナフチルメチル基等のアラルキル基などが挙げられる。
その他の構造単位としては、これらの非酸解離性の炭化水素基を有する（メタ）アクリル酸エステルに由来する構造単位、ベンジル（メタ）アクリレート、フェニル（メタ）アクリレート、ナフチル（メタ）アクリレート、ナフチルメチル（メタ）アクリレート及びスチレンに由来する構造単位が好ましい。芳香環には、極性基が結合していないことが好ましい。極性基が芳香環に結合していないことによって、レジストパターンのエッチング耐性をより高めることができる。極性基としては、例えばヒドロキシ基、アミノ基、スルファニル基等が挙げられる。
【００８３】
上記その他の構造単位の含有割合の上限としては、［ａ］重合体を構成する全構造単位に対して、３０モル％が好ましく、２０モル％がより好ましい。
【００８４】
［ａ］重合体の含有量の下限としては、上記レジスト組成物の全固形分中、７０質量％が好ましく、８０質量％がより好ましく、８５質量％がさらに好ましい。
【００８５】
（［ａ］重合体の合成方法）
［ａ］重合体は、例えば各構造単位を与える単量体を、ラジカル重合体開始剤を使用し、適当な溶媒中で重合することにより合成することができる。
【００８６】
ラジカル重合開始剤としては、例えば２，２’−アゾビスイソブチロニトリル（ＡＩＢＮ）、２，２’−アゾビス（４−メトキシ−２，４−ジメチルバレロニトリル）、２，２’−アゾビス（２−シクロプロピルプロピオニトリル）、２，２’−アゾビス（２，４−ジメチルバレロニトリル）、ジメチル２，２’−アゾビスイソブチレート等のアゾ系ラジカル開始剤；ベンゾイルパーオキサイド、ｔ−ブチルハイドロパーオキサイド、クメンハイドロパーオキサイド等の過酸化物系ラジカル開始剤等が挙げられる。これらのうち、ＡＩＢＮ、ジメチル２，２’−アゾビスイソブチレートが好ましい。これらのラジカル開始剤は、２種以上を用いてもよい。
【００８７】
重合に使用される溶媒としては、例えば
ｎ−ペンタン、ｎ−ヘキサン、ｎ−ヘプタン、ｎ−オクタン、ｎ−ノナン、ｎ−デカン等のアルカン類；シクロヘキサン、シクロヘプタン、シクロオクタン、デカリン、ノルボルナン等のシクロアルカン類；ベンゼン、トルエン、キシレン、エチルベンゼン、クメン等の芳香族炭化水素類；
クロロブタン類、ブロモヘキサン類、ジクロロエタン類、ヘキサメチレンジブロミド、クロロベンゼン等のハロゲン化炭化水素類；
酢酸エチル、酢酸ｎ−ブチル、酢酸ｉ−ブチル、プロピオン酸メチル等の飽和カルボン酸エステル類；
アセトン、メチルエチルケトン、４−メチル−２−ペンタノン、２−ヘプタノン等のケトン類；テトラヒドロフラン、ジメトキシエタン類、ジエトキシエタン類等のエーテル類；
メタノール、エタノール、１−プロパノール、２−プロパノール、４−メチル−２−ペンタノール等のアルコール類等が挙げられる。これらの溶媒は、１種又は２種以上を用いてもよい。
【００８８】
上記重合における反応温度の下限としては、通常４０℃であり、５０℃が好ましい。授記反応温度の上限としては、通常１５０℃であり、１２０℃が好ましい。上記重合における反応時間の下限としては、通常１時間であり、２時間が好ましい。上記反応時間の上限としては、通常４８時間であり、２４時間が好ましい。
【００８９】
［ａ］重合体のゲルパーミエーションクロマトグラフィー（ＧＰＣ）による重量平均分子量（Ｍｗ）の下限としては、１，０００が好ましく、２，０００がより好ましく、３，０００がさらに好ましい。上記Ｍｗの上限としては、１００，０００が好ましく、５０，０００がより好ましく、３０，０００がさらに好ましい。［ａ］重合体のＭｗを上記範囲とすることで、当該パターン形成方法によれば、さらに良好な形状のパターンを形成することができる。
【００９０】
［ａ］重合体のＭｗと数平均分子量（Ｍｎ）との比（Ｍｗ／Ｍｎ）の下限としては、通常１であり、１．１が好ましい。上記比の上限としては、通常３であり、２が好ましい。
【００９１】
重合体のＭｗ及びＭｎは、ＧＰＣにより東ソー社のＧＰＣカラム（「Ｇ２０００ＨＸＬ」２本、「Ｇ３０００ＨＸＬ」１本及び「Ｇ４０００ＨＸＬ」１本）を使用し、以下の条件により測定した値である。
溶離液：テトラヒドロフラン（和光純薬工業社）
流量：１．０ｍＬ／分
試料濃度：１．０質量％
試料注入量：１００μＬ
検出器：示差屈折計
標準物質：単分散ポリスチレン
【００９２】
［［ｂ］酸発生体］
［ｂ］酸発生体は、露光により酸を発生する物質である。［ａ］重合体は、上記［ｂ］酸発生体が発生した酸の作用により、その酸解離性基を解離させる等によって、有機溶媒への溶解度が減少する。その結果、有機溶媒に不溶又は難溶のプレパターンを形成することができる。上記レジスト組成物における［ｂ］酸発生体の含有形態としては、後述するような低分子化合物の形態（以下、適宜「［ｂ］酸発生剤」と称する）でも、重合体に組み込まれた形態でも、これらの両方の形態でもよい。
【００９３】
［ｂ］酸発生剤としては、例えばオニウム塩化合物、Ｎ−スルホニルオキシイミド化合物等が挙げられる。
【００９４】
オニウム塩化合物としては、例えばスルホニウム塩、テトラヒドロチオフェニウム塩、ヨードニウム塩等が挙げられる。
【００９５】
スルホニウム塩としては、例えばトリフェニルスルホニウムトリフルオロメタンスルホネート、トリフェニルスルホニウムノナフルオロ−ｎ−ブタンスルホネート、トリフェニルスルホニウムパーフルオロ−ｎ−オクタンスルホネート、トリフェニルスルホニウム２−ビシクロ［２．２．１］ヘプト−２−イル−１，１，２，２−テトラフルオロエタンスルホネート、トリフェニルスルホニウム２−ビシクロ［２．２．１］ヘプト−２−イル−１，１−ジフルオロエタンスルホネート、トリフェニルスルホニウムカンファースルホネート、４−シクロヘキシルフェニルジフェニルスルホニウムトリフルオロメタンスルホネート、４−シクロヘキシルフェニルジフェニルスルホニウムノナフルオロ−ｎ−ブタンスルホネート、４−シクロヘキシルフェニルジフェニルスルホニウムパーフルオロ−ｎ−オクタンスルホネート、４−シクロヘキシルフェニルジフェニルスルホニウム２−ビシクロ［２．２．１］ヘプト−２−イル−１，１，２，２−テトラフルオロエタンスルホネート、４−シクロヘキシルフェニルジフェニルスルホニウムカンファースルホネート、４−メタンスルホニルフェニルジフェニルスルホニウムトリフルオロメタンスルホネート、４−メタンスルホニルフェニルジフェニルスルホニウムノナフルオロ−ｎ−ブタンスルホネート、４−メタンスルホニルフェニルジフェニルスルホニウムパーフルオロ−ｎ−オクタンスルホネート、４−メタンスルホニルフェニルジフェニルスルホニウム２−ビシクロ［２．２．１］ヘプト−２−イル−１，１，２，２−テトラフルオロエタンスルホネート、４−メタンスルホニルフェニルジフェニルスルホニウムカンファースルホネート、トリフェニルスルホニウム１，１，２，２−テトラフルオロ−６−（１−アダマンタンカルボニロキシ）ヘキサン−１−スルホネート、トリフェニルスルホニウム２−（１−アダマンチル）−１，１−ジフルオロエタンスルホネート等が挙げられる。
【００９６】
テトラヒドロチオフェニウム塩としては、例えば１−（４−ｎ−ブトキシナフタレン−１−イル）テトラヒドロチオフェニウムトリフルオロメタンスルホネート、１−（４−ｎ−ブトキシナフタレン−１−イル）テトラヒドロチオフェニウムノナフルオロ−ｎ−ブタンスルホネート、１−（４−ｎ−ブトキシナフタレン−１−イル）テトラヒドロチオフェニウムパーフルオロ−ｎ−オクタンスルホネート、１−（４−ｎ−ブトキシナフタレン−１−イル）テトラヒドロチオフェニウム２−ビシクロ［２．２．１］ヘプト−２−イル−１，１，２，２−テトラフルオロエタンスルホネート、１−（４−ｎ−ブトキシナフタレン−１−イル）テトラヒドロチオフェニウムカンファースルホネート、１−（６−ｎ−ブトキシナフタレン−２−イル）テトラヒドロチオフェニウムトリフルオロメタンスルホネート、１−（６−ｎ−ブトキシナフタレン−２−イル）テトラヒドロチオフェニウムノナフルオロ−ｎ−ブタンスルホネート、１−（６−ｎ−ブトキシナフタレン−２−イル）テトラヒドロチオフェニウムパーフルオロ−ｎ−オクタンスルホネート、１−（６−ｎ−ブトキシナフタレン−２−イル）テトラヒドロチオフェニウム２−ビシクロ［２．２．１］ヘプト−２−イル−１，１，２，２−テトラフルオロエタンスルホネート、１−（６−ｎ−ブトキシナフタレン−２−イル）テトラヒドロチオフェニウムカンファースルホネート、１−（３，５−ジメチル−４−ヒドロキシフェニル）テトラヒドロチオフェニウムトリフルオロメタンスルホネート、１−（３，５−ジメチル−４−ヒドロキシフェニル）テトラヒドロチオフェニウムノナフルオロ−ｎ−ブタンスルホネート、１−（３，５−ジメチル−４−ヒドロキシフェニル）テトラヒドロチオフェニウムパーフルオロ−ｎ−オクタンスルホネート、１−（３，５−ジメチル−４−ヒドロキシフェニル）テトラヒドロチオフェニウム２−ビシクロ［２．２．１］ヘプト−２−イル−１，１，２，２−テトラフルオロエタンスルホネート、１−（３，５−ジメチル−４−ヒドロキシフェニル）テトラヒドロチオフェニウムカンファースルホネート等が挙げられる。
【００９７】
ヨードニウム塩としては、例えばジフェニルヨードニウムトリフルオロメタンスルホネート、ジフェニルヨードニウムノナフルオロ−ｎ−ブタンスルホネート、ジフェニルヨードニウムパーフルオロ−ｎ−オクタンスルホネート、ジフェニルヨードニウム２−ビシクロ［２．２．１］ヘプト−２−イル−１，１，２，２−テトラフルオロエタンスルホネート、ジフェニルヨードニウムカンファースルホネート、ビス（４−ｔ−ブチルフェニル）ヨードニウムトリフルオロメタンスルホネート、ビス（４−ｔ−ブチルフェニル）ヨードニウムノナフルオロ−ｎ−ブタンスルホネート、ビス（４−ｔ−ブチルフェニル）ヨードニウムパーフルオロ−ｎ−オクタンスルホネート、ビス（４−ｔ−ブチルフェニル）ヨードニウム２−ビシクロ［２．２．１］ヘプト−２−イル−１，１，２，２−テトラフルオロエタンスルホネート、ビス（４−ｔ−ブチルフェニル）ヨードニウムカンファースルホネート等が挙げられる。
【００９８】
Ｎ−スルホニルオキシイミド化合物としては、例えばＮ−（トリフルオロメタンスルホニルオキシ）ビシクロ［２．２．１］ヘプト−５−エン−２，３−ジカルボキシイミド、Ｎ−（ノナフルオロ−ｎ−ブタンスルホニルオキシ）ビシクロ［２．２．１］ヘプト−５−エン−２，３−ジカルボキシイミド、Ｎ−（パーフルオロ−ｎ−オクタンスルホニルオキシ）ビシクロ［２．２．１］ヘプト−５−エン−２，３−ジカルボキシイミド、Ｎ−（２−ビシクロ［２．２．１］ヘプト−２−イル−１，１，２，２−テトラフルオロエタンスルホニルオキシ）ビシクロ［２．２．１］ヘプト−５−エン−２，３−ジカルボキシイミド、Ｎ−（２−（３−テトラシクロ［４．４．０．１２，５．１７，１０］ドデカニル）−１，１−ジフルオロエタンスルホニルオキシ）ビシクロ［２．２．１］ヘプト−５−エン−２，３−ジカルボキシイミド、Ｎ−（カンファースルホニルオキシ）ビシクロ［２．２．１］ヘプト−５−エン−２，３−ジカルボキシイミド等が挙げられる。
【００９９】
［ｂ］酸発生剤としては、オニウム塩化合物が好ましく、スルホニウム塩がより好ましい。［ｂ］酸発生剤は、１種又は２種以上を用いてもよい。
【０１００】
［ｂ］酸発生体が［ｂ］酸発生剤である場合、［ｂ］酸発生剤の含有量の下限としては、［ａ］重合体１００質量部に対して、通常０．１質量部であり、０．５質量部が好ましい。上記含有量の上限としては、通常２０質量部であり、１５質量部が好ましい。［ｂ］酸発生剤の含有量が上記下限未満であると、上記レジスト組成物の感度及び現像性が低下する場合がある。一方、［ｂ］酸発生剤の含有量が上記上限を超えると、放射線に対する透明性が低下し、所望のレジストパターンが得られ難くなる場合がある。
【０１０１】
［［ｃ］溶媒］
［ｃ］溶媒としては、［ａ］重合体、［ｂ］酸発生体及びその他の成分を溶解又は分散することができれば特に限定されず用いることができる。
［ｃ］溶媒としては、例えば上記プレパターン形成工程において有機溶媒として例示したものと同様の溶媒等が挙げられる。
【０１０２】
［ｃ］溶媒としては、これらの中で、エステル系溶媒及びケトン系溶媒が好ましい。エステル系溶媒としては、多価アルコールモノエーテルアセテート系溶媒及びラクトン系溶媒が好ましく、プロピレングリコールモノメチルエーテルアセテート及びγ−ブチロラクトンがより好ましい。ケトン系溶媒としては及び環状ケトン系溶媒が好ましく、シクロヘキサノンがより好ましい。
【０１０３】
［［ｄ］重合体］
［ｄ］重合体は、［ａ］重合体よりフッ素原子含有率が高い重合体である。上記レジスト組成物が［ｄ］重合体を含有することで、レジスト膜を形成した際に［ｄ］重合体の撥油性的特徴により、その分布がレジスト膜表層に偏在化する傾向がある。結果として、液浸露光を行う場合、酸発生剤や酸拡散制御剤等の液浸媒体への溶出を抑制でき好ましい。また、この［ｄ］重合体の撥水性的特徴により、レジスト膜と液浸媒体との前進接触角が所望の範囲に制御でき、バブル欠陥の発生を抑制できる。さらに、レジスト膜と液浸媒体との後退接触角が高くなり、水滴が残らずに高速でのスキャン露光が可能となる。なお、フッ素原子含有率（質量％）は、重合体の構造を１３Ｃ−ＮＭＲ、１Ｈ−ＮＭＲ、ＩＲスペクトル等を測定することにより求め、算出することができる。
【０１０４】
［ｄ］重合体としては、［ａ］重合体よりフッ素原子含有率が高い限り特に限定されないが、フッ素化アルキル基を有することが好ましい。［ｄ］重合体は、フッ素原子を構造中に含む単量体を少なくとも１種以上用いて重合することにより形成される。フッ素原子を構造中に含む単量体としては、主鎖にフッ素原子を含む単量体、側鎖にフッ素原子を含む単量体、主鎖と側鎖とにフッ素原子を含む単量体が挙げられる。
【０１０５】
主鎖にフッ素原子を含む単量体としては、例えばα−フルオロアクリレート化合物、α−トリフルオロメチルアクリレート化合物、β−フルオロアクリレート化合物、β−トリフルオロメチルアクリレート化合物、α，β−フルオロアクリレート化合物、α，β−トリフルオロメチルアクリレート化合物、１種類以上のビニル部位の水素原子がフッ素原子又はトリフルオロメチル基等で置換された化合物等が挙げられる。
【０１０６】
側鎖にフッ素原子を含む単量体としては、例えばノルボルネン等の脂環式オレフィン化合物の側鎖がフッ素原子又はフルオロアルキル基若しくはその誘導基であるもの、アクリル酸又はメタクリル酸のフルオロアルキル基又はその誘導基を有するエステル化合物、１種類以上のオレフィンの側鎖（二重結合を含まない部位）がフッ素原子又はフルオロアルキル基若しくはその誘導基である単量体等が挙げられる。
【０１０７】
主鎖と側鎖とにフッ素原子を含む単量体としては、例えばα−フルオロアクリル酸、β−フルオロアクリル酸、α，β−フルオロアクリル酸、α−トリフルオロメチルアクリル酸、β−トリフルオロメチルアクリル酸、α，β−トリフルオロメチルアクリル酸等のフルオロアルキル基又はその誘導基を有するエステル化合物、１種類以上のビニル部位の水素原子がフッ素原子又はトリフルオロメチル基等で置換された化合物の側鎖をフッ素原子又はフルオロアルキル基若しくはその誘導基で置換した単量体、１種類以上の脂環式オレフィン化合物の二重結合に結合している水素原子をフッ素原子又はトリフルオロメチル基等で置換しかつ側鎖がフルオロアルキル基又はその誘導基である単量体等が挙げられる。なお、この脂環式オレフィン化合物とは環の一部が二重結合である化合物を示す。
【０１０８】
［ｄ］重合体がフッ素原子を有する態様としては、下記式（Ｆ１）で表される構造単位（ＩＶ）を含むことが好ましい。
【０１０９】
【化１１】
2015180920.tif 000013
【０１１０】
上記式（Ｆ１）中、Ｒ３は、水素原子、フッ素原子、メチル基又はトリフルオロメチル基である。Ｒ４は、少なくとも１個のフッ素原子を有する炭素数１〜６の直鎖状若しくは分岐状のアルキル基又は炭素数４〜２０の１価の脂環式炭化水素基若しくはその誘導基である。ｋは、１〜３の整数である。但し、Ｒ４が複数の場合、複数のＲ４はそれぞれ同一であっても異なっていてもよい。Ａは、単結合又は（ｋ＋１）価の連結基である。
【０１１１】
上記Ａで表される（ｋ＋１）価の連結基としては、例えば酸素原子、硫黄原子、カルボニルオキシ基、オキシカルボニル基、アミド基、スルホニルアミド基、ウレタン基、カルボニルオキシ−ジ（オキシカルボニル）エタンジイル基、カルボニルオキシ−ジ（オキシカルボニル）プロパンジイル基、トリ（カルボニルオキシ）エタンジイル基、カルボニルオキシ−トリ（オキシカルボニル）エタンジイル基、カルボニルオキシ−トリ（オキシカルボニル）プロパンジイル基、テトラ（カルボニルオキシ）エタンジイル基等が挙げられる。
【０１１２】
構造単位（ＩＶ）を与える単量体としては、例えばトリフルオロメチル（メタ）アクリル酸エステル、２，２，２−トリフルオロエチル（メタ）アクリル酸エステル、パーフルオロエチル（メタ）アクリル酸エステル、パーフルオロｎ−プロピル（メタ）アクリル酸エステル、パーフルオロｉ−プロピル（メタ）アクリル酸エステル、パーフルオロｎ−ブチル（メタ）アクリル酸エステル、パーフルオロｉ−ブチル（メタ）アクリル酸エステル、パーフルオロｔ−ブチル（メタ）アクリル酸エステル、２−（１，１，１，３，３，３−ヘキサフルオロプロピル）（メタ）アクリル酸エステル、１−（２，２，３，３，４，４，５，５−オクタフルオロペンチル）（メタ）アクリル酸エステル、パーフルオロシクロヘキシルメチル（メタ）アクリル酸エステル、１−（２，２，３，３，３−ペンタフルオロプロピル）（メタ）アクリル酸エステル、１−（３，３，４，４，５，５，６，６，７，７，８，８，９，９，１０，１０，１０−ヘプタデカフルオロデシル）（メタ）アクリル酸エステル、１−（５−トリフルオロメチル−３，３，４，４，５，６，６，６−オクタフルオロヘキシル）（メタ）アクリル酸エステル、２，２−ジ（２，２，２−トリフルオロエチルオキシカルボニル）エチル（メタ）アクリル酸エステル、２，２−ジ（２，２，２−トリフルオロエチルオキシカルボニル）エチル（メタ）アクリル酸エステル等が挙げられる。これらの中で、２，２，２−トリフルオロエチル（メタ）アクリル酸エステル及び２，２−ジ（２，２，２−トリフルオロエチルオキシカルボニル）エチル（メタ）アクリル酸エステルが好ましく、２，２，２−トリフルオロエチル（メタ）アクリル酸エステルがより好ましい。
【０１１３】
［ｄ］重合体は、構造単位（ＩＶ）を２種以上有してもよい。構造単位（ＩＶ）の含有割合の下限としては、［ｄ］重合体における全構造単位に対して、通常５モル％であり、１０モル％が好ましく、１５モル％がより好ましい。構造単位（ＩＶ）の含有割合が５モル％未満であると、７０°以上の後退接触角を達成できなかったり、レジスト膜からの酸発生剤等の溶出を抑制できないおそれがある。
【０１１４】
［ｄ］重合体には、構造単位（ＩＶ）以外にも、現像液に対する溶解速度をコントロールするために酸解離性基を含む上記［ａ］重合体における構造単位（Ｉ）、ラクトン構造、環状カーボネート構造、スルトン構造又はこれらの組み合わせを含む上記［ａ］重合体における構造単位（ＩＩ）、脂環式炭化水素基を含む構造単位等の他の構造単位を１種以上含有することができる。
【０１１５】
上記脂環式炭化水素基を含む構造単位としては、例えば下記式（Ｆ２）で表される構造単位等が挙げられる。
【０１１６】
【化１２】
2015180920.tif 000014
【０１１７】
上記式（Ｆ２）中、Ｒ５は、水素原子、フッ素原子、メチル基又はトリフルオロメチル基である。Ｘは、炭素数４〜２０の１価の脂環式炭化水素基である。
【０１１８】
上記Ｘで表される炭素数４〜２０の１価の脂環式炭化水素基としては、例えばシクロブタン、シクロペンタン、シクロヘキサン、ビシクロ［２．２．１］ヘプタン、ビシクロ［２．２．２］オクタン、トリシクロ［５．２．１．０２，６］デカン、テトラシクロ［６．２．１．１３，６．０２，７］ドデカン、トリシクロ［３．３．１．１３，７］デカン等のシクロアルカン類に由来する脂環族環からなる炭化水素基が挙げられる。
【０１１９】
上記他の構造単位の含有割合の上限としては、［ｄ］重合体を構成する全構造単位に対して、通常９０モル％であり、８０モル％が好ましい。
【０１２０】
［ｄ］重合体の含有量の下限としては、［ａ］重合体１００質量部に対して、０．１質量部が好ましく、１質量部がより好ましい。上記含有量の上限としては、２０質量部が好ましく、１０質量部がより好ましい。［ｄ］重合体の含有量を上記範囲とすることで、形成されるレジスト膜表面の撥水性をより適度に高めることができる。
【０１２１】
（［ｄ］重合体の合成方法）
［ｄ］重合体の合成方法としては、例えば［ａ］重合体の合成方法と同様の方法に従って合成することができる。［ｄ］重合体のＭｗの下限としては、１，０００が好ましく、２，０００がより好ましい。上記Ｍｗの上限としては、５０，０００が好ましく、３０，０００がより好ましく、１０，０００がさらに好ましい。［ｄ］重合体のＭｗが１，０００未満の場合、十分な前進接触角を得ることができない場合がある。
【０１２２】
［［ｅ］酸拡散制御体］
［ｅ］酸拡散制御体は、露光により［ｂ］酸発生体から発生する酸等のレジスト膜中における拡散現象を制御し、非露光領域における好ましくない化学反応を抑制する効果を奏する。また、［ｅ］酸拡散制御体は、これを含有するレジスト組成物の貯蔵安定性を向上させる効果も奏する。［ｅ］酸拡散制御体のレジスト組成物における含有形態としては、遊離の化合物の形態（以下、適宜「［ｅ］酸拡散制御剤」と称する）でも、重合体の一部として組み込まれた形態でも、これらの両方の形態でもよい。
【０１２３】
［ｅ］酸拡散制御剤としては、例えばアミン化合物、アミド基含有化合物、ウレア化合物、含窒素複素環化合物等が挙げられる。
【０１２４】
アミン化合物としては、例えばモノ（シクロ）アルキルアミン類；ジ（シクロ）アルキルアミン類；トリ（シクロ）アルキルアミン類；置換アルキルアニリン又はその誘導体；エチレンジアミン、Ｎ，Ｎ，Ｎ’，Ｎ’−テトラメチルエチレンジアミン、テトラメチレンジアミン、ヘキサメチレンジアミン、４，４’−ジアミノジフェニルメタン、４，４’−ジアミノジフェニルエーテル、４，４’−ジアミノベンゾフェノン、４，４’−ジアミノジフェニルアミン、２，２−ビス（４−アミノフェニル）プロパン、２−（３−アミノフェニル）−２−（４−アミノフェニル）プロパン、２−（４−アミノフェニル）−２−（３−ヒドロキシフェニル）プロパン、２−（４−アミノフェニル）−２−（４−ヒドロキシフェニル）プロパン、１，４−ビス（１−（４−アミノフェニル）−１−メチルエチル）ベンゼン、１，３−ビス（１−（４−アミノフェニル）−１−メチルエチル）ベンゼン、ビス（２−ジメチルアミノエチル）エーテル、ビス（２−ジエチルアミノエチル）エーテル、１−（２−ヒドロキシエチル）−２−イミダゾリジノン、２−キノキサリノール、Ｎ，Ｎ，Ｎ’，Ｎ’−テトラキス（２−ヒドロキシプロピル）エチレンジアミン、Ｎ，Ｎ，Ｎ’，Ｎ”，Ｎ”−ペンタメチルジエチレントリアミン等が挙げられる。
【０１２５】
アミド基含有化合物としては、例えばＮ−（ｔ−ブトキシカルボニル）−４−ヒドロキシピペリジン等のＮ−ｔ−ブトキシカルボニル基含有アミノ化合物、Ｎ−（ｔ−ペンチルオキシカルボニル）−４−ヒドロキシピペリジン等のＮ−ｔ−ペンチルオキシカルボニル基含有アミノ化合物、ホルムアミド、Ｎ−メチルホルムアミド、Ｎ，Ｎ−ジメチルホルムアミド、アセトアミド、Ｎ−メチルアセトアミド、Ｎ，Ｎ−ジメチルアセトアミド、プロピオンアミド、ベンズアミド、ピロリドン、Ｎ−メチルピロリドン、Ｎ−アセチル−１−アダマンチルアミン、イソシアヌル酸トリス（２−ヒドロキシエチル）等が挙げられる。
【０１２６】
ウレア化合物としては、例えば尿素、メチルウレア、１，１−ジメチルウレア、１，３−ジメチルウレア、１，１，３，３−テトラメチルウレア、１，３−ジフェニルウレア、トリ−ｎ−ブチルチオウレア等が挙げられる。
【０１２７】
含窒素複素環化合物としては、例えばイミダゾール類；ピリジン類；ピペラジン類；ピラジン、ピラゾール、ピリダジン、キノザリン、プリン、ピロリジン、ピペリジン、ピペリジンエタノール、３−ピペリジノ−１，２−プロパンジオール、モルホリン、４−メチルモルホリン、１−（４−モルホリニル）エタノール、４−アセチルモルホリン、３−（Ｎ−モルホリノ）−１，２−プロパンジオール、１，４−ジメチルピペラジン、１，４−ジアザビシクロ［２．２．２］オクタン等が挙げられる。
【０１２８】
［ｅ］酸拡散制御剤としては、露光により感光し弱酸を発生する光崩壊性塩基を用いることもできる。光崩壊性塩基の一例として、露光により分解して酸拡散制御性を失うオニウム塩化合物等が挙げられる。オニウム塩化合物としては、例えば下記式（Ｋ１）で表されるスルホニウム塩化合物、下記式（Ｋ２）で表されるヨードニウム塩化合物等が挙げられる。
【０１２９】
【化１３】
2015180920.tif 000015
【０１３０】
上記式（Ｋ１）及び（Ｋ２）中、Ｒ６〜Ｒ１０は、それぞれ独立して水素原子、アルキル基、アルコキシ基、ヒドロキシル基又はハロゲン原子である。Ｚ−及びＥ−は、ＯＨ−、ＲＡ−ＣＯＯ−、ＲＡ−ＳＯ３−、ＲＡ−Ｎ−−ＳＯ２−ＲＢ又は下記式（Ｋ３）で表されるアニオンである。但し、ＲＡは、アルキル基、アリール基又はアルカリール基である。ＲＢは、フッ素原子を有していてもよいアルキル基である。
【０１３１】
【化１４】
2015180920.tif 000016
【０１３２】
上記式（Ｋ３）中、Ｒ１１は、水素原子の一部又は全部がフッ素原子で置換されていてもよい炭素数１〜１２の直鎖状若しくは分岐状のアルキル基、又は炭素数１〜１２の直鎖状若しくは分岐状のアルコキシ基である。ｕは、０〜２の整数である。
【０１３３】
［その他の成分］
上記レジスト組成物は、上記［ａ］〜［ｅ］成分以外のその他の成分を含有していてもよい。上記その他の成分としては、例えば界面活性剤、増感剤等が挙げられる。
【０１３４】
（界面活性剤）
界面活性剤は、塗布性、ストリエーション、現像性等を改良する効果を奏する。界面活性剤としては、一般的なレジスト材料に用いられるものと同様のものを用いることができる。
【０１３５】
（増感剤）
増感剤は、［ｂ］酸発生体からの酸の生成量を増加する作用を表すものであり、レジスト組成物の「みかけの感度」を向上させる効果を奏する。
【０１３６】
増感剤としては、例えばカルバゾール類、アセトフェノン類、ベンゾフェノン類、ナフタレン類、フェノール類、ビアセチル、エオシン、ローズベンガル、ピレン類、アントラセン類、フェノチアジン類等が挙げられる。これらの増感剤は、２種以上を併用してもよい。
【０１３７】
［レジスト組成物の調製方法］
レジスト組成物は、例えば［ａ］重合体、［ｂ］酸発生体、［ｃ］溶媒及び好適成分を所定の割合で混合することにより調製できる。レジスト組成物の固形分濃度の下限としては、通常、０．１質量％であり、１質量％が好ましい。上記固形分濃度の上限としては、通常５０質量％であり、２５質量％が好ましい。
【０１３８】
上記プレパターン形成工程は、上述の方法以外にも、例えば上記レジスト組成物でレジスト膜を形成する工程と、上記レジスト膜を露光する工程とを行った後、テトラメチルアンモニウムヒドロキシド水溶液等のアルカリ現像液で現像する工程と、現像したレジスト膜を全面露光する工程とを行うことによっても可能である。
【０１３９】
次に、プレパターン形成工程後、樹脂層形成工程前に行ってもよい接触工程について説明する。
【０１４０】
＜接触工程＞
本工程は、上記プレパターンの少なくとも側面に、塩基性化合物及び有機溶媒を含有し酸の作用により有機溶媒への溶解度が実質的に変化しない重合体を含有しない組成物（ＩＩ）を接触させる工程である。当該パターン形成方法によれば、この接触工程を有することで、形成するパターンの形状をより良好なものにすることができる。これは例えば上記プレパターンの少なくとも側面に組成物（ＩＩ）を接触させることで、上記プレパターンに塩基性化合物が付着し、続く樹脂層形成工程及び不溶難溶化工程により形成される隣接部において、これを構成するカルボキシ基等の酸性基が、上記塩基性化合物によって、カルボキシレート基等のアニオン性基になる領域が生じ、上記隣接部が除去工程で用いる有機溶媒に対して、難溶の程度が高まるため等と考えられる。
【０１４１】
上記組成物（ＩＩ）が含有する塩基性化合物としては、塩基性を有する化合物であれば特に限定されないが、例えば後述する組成物（Ｉ）が含有する塩基性化合物として例示した化合物と同じもの等が挙げられる。
【０１４２】
上記組成物（ＩＩ）が含有する有機溶媒としては、例えば上記プレパターン形成工程において例示した有機溶媒と同様のもの等が挙げられる。
【０１４３】
上記組成物（ＩＩ）が含有しない酸の作用により有機溶媒への溶解度が実質的に変化しない重合体としては、例えば後述する組成物（Ｉ）における重合体（Ｉ）として例示したものと同様の重合体等が挙げられる。
【０１４４】
上記組成物（ＩＩ）は、上記塩基性化合物及び有機溶媒以外にもその他の成分を含有していてもよく、例えば界面活性剤等を含有していてもよい。
【０１４５】
上記組成物（ＩＩ）における塩基性化合物の含有量の下限としては、０．０１質量％が好ましく、０．０５質量％がより好ましく、０．１質量％がさらに好ましく、０．２質量％が特に好ましい。上記含有量の上限としては、１０質量％が好ましく、５質量％がより好ましく、１質量％がさらに好ましく、０．５質量％が特に好ましい。
【０１４６】
上記組成物（ＩＩ）を上記プレパターンの少なくとも側面に接触させる方法としては、例えばスピンコート等が挙げられる。
【０１４７】
次に、樹脂層形成工程以降の工程について説明する。
【０１４８】
＜樹脂層形成工程＞
本工程は、上記プレパターンの少なくとも側面に樹脂層を形成する工程である。この樹脂層は、酸の作用により上記有機溶媒への溶解度が実質的に変化しない重合体（Ｉ）を含有する組成物（Ｉ）から形成される。組成物（Ｉ）は、レジストパターンの微細化に用いられる組成物であって、予め形成されたプレパターンを厚肉化することにより、パターンのスペース部を狭小化又はパターンホール部を狭径化して、レジストパターンを微細化するものである。本工程により、図１の（Ｂ）に示すように、プレパターン２の少なくとも側面に樹脂層３が形成される。本工程は、例えば上述のレジスト膜形成工程の場合と同様に、組成物（Ｉ）を回転塗布等により塗布した後、ベークすること等により行うことができる。この組成物（Ｉ）としては、組成物（Ｉ−Ａ）及び組成物（Ｉ−Ｂ）の２つの態様が挙げられる。
【０１４９】
［組成物（Ｉ−Ａ）］
上記組成物（Ｉ−Ａ）は、重合体（Ｉ）及び［ｐ］有機溶媒を含有し、この重合体（Ｉ）のＭｗが１５，０００以上１５０，０００以下である組成物である（この重合体（Ｉ）を以下、「重合体（Ｉ−Ａ）」ともいう）。当該パターン形成方法によれば、組成物（Ｉ）として、Ｍｗが上記特定範囲の重合体（Ｉ−Ａ）を含有する組成物（Ｉ−Ａ）を用いることで、所望の寸法の微細なパターンを形成することができる。これは例えば不溶難溶化工程において形成される隣接部が、除去工程で用いる有機溶媒に対してより難溶となるため等と考えられる。組成物（Ｉ−Ａ）は、これらの成分以外にも、他の成分を含有していてもよい。以下、各成分について説明する。
【０１５０】
（重合体（Ｉ−Ａ））
上記重合体（Ｉ−Ａ）としては、酸の作用により上記有機溶媒への溶解度が実質的に変化しない限り特に限定されないが、例えば上記プレパターン形成工程において例示した［ａ’］重合体において酸解離性基を含む構造単位を除いた重合体等が挙げられる。
【０１５１】
上記重合体（Ｉ−Ａ）は、当該パターン形成方法において形成される樹脂層の溶解及び不溶化の調整の観点から、ラクトン構造、環状カーボネート構造、スルトン構造又はこれらの組み合わせを含む構造単位（α）を有することが好ましい。構造単位（α）としては、例えば上述の［ａ］重合体における構造単位（ＩＩ）等が挙げられる。構造単位（α）としては、これらの中で、単環のラクトン構造を含む構造単位、多環のラクトン構造を含む構造単位、単環の環状カーボネート構造を含む構造単位及び多環のスルトン構造を含む構造単位が好ましく、ノルボルナンラクトン−イル（メタ）アクリレートに由来する構造単位、ノルボルナンラクトン−イルオキシカルボニルメチル（メタ）アクリレートに由来する構造単位、エチレンカーボネート−イルメチル（メタ）アクリレートに由来する構造単位、γ−ブチロラクトン−イル（メタ）アクリレートに由来する構造単位及びノルボルナンスルトン−イル（メタ）アクリレートに由来する構造単位がより好ましい。
【０１５２】
上記構造単位（α）の含有割合の下限としては、重合体（Ｉ−Ａ）を構成する全構造単位に対して、１０モル％が好ましく、１５モル％がより好ましく、２０モル％がさらに好ましい。上記構造単位（α）の含有割合の上限としては、８０モル％が好ましく、６０モル％がより好ましく、５０モル％がさらに好ましい。構造単位（α）の含有割合を上記範囲とすることで、当該パターン形成方法によれば、より良好なパターンを形成することができる。
【０１５３】
また、重合体（Ｉ−Ａ）は、当該パターン形成方法において形成される樹脂層の溶解及び不溶化の調整の観点から、ヒドロキシ基、カルボキシ基、オキソ基又はこれらの組み合わせを含む構造単位（β）をさらに有することが好ましい。構造単位（β）としては、例えば上述の［ａ］重合体における構造単位（ＩＩＩ）のうち、ヒドロキシ基、カルボキシ基又はオキソ基を含む構造単位等が挙げられる。構造単位（β）としては、これらの中で、ヒドロキシ基を含む構造単位が好ましく、ヒドロキシ基及び多環のシクロアルキル基を含む（メタ）アクリレートに由来する構造単位がより好ましく、３−ヒドロキシアダマンタン−１−イル（メタ）アクリレートに由来する構造単位がさらに好ましい。
【０１５４】
重合体（Ｉ−Ａ）が構造単位（β）を有する場合、上記構造単位（β）の含有割合の下限としては、重合体（Ｉ−Ａ）を構成する全構造単位に対して、１０モル％が好ましく、１５モル％がより好ましい。上記構造単位（β）の含有割合の上限としては、５０モル％が好ましく、３０モル％がより好ましい。構造単位（β）の含有割合を上記範囲とすることで、当該パターン形成方法によれば、より良好なパターンを形成することができる。
【０１５５】
また、重合体（Ｉ−Ａ）は、形成される樹脂層の溶解及び不溶化の調整の観点から、非酸解離性の炭素数１〜３０の炭化水素基を含む構造単位（γ）を有することが好ましい。構造単位（γ）を与える単量体としては、例えば
メチル（メタ）アクリレート；
エチル（メタ）アクリレート、ｎ−プロピル（メタ）アクリレート、ｉ−プロピル（メタ）アクリレート、ｎ−ブチル（メタ）アクリレート、ｉ−ブチル（メタ）アクリレート、ｓｅｃ−ブチル（メタ）アクリレート、ｎ−オクチル（メタ）アクリレート、ｎ−ドデシル（メタ）アクリレート等の１級又は２級のアルキル（メタ）アクリレート；
シクロプロピル（メタ）アクリレート、シクロブチル（メタ）アクリレート、シクロペンチル（メタ）アクリレート、シクロヘキシル（メタ）アクリレート、シクロオクチル（メタ）アクリレート、シクロデシル（メタ）アクリレート、ノルボルナン−２−イル（メタ）アクリレート、アダマンタン−２−イル（メタ）アクリレート、トリシクロデカン−２−イル（メタ）アクリレート、テトラシクロデカン−２−イル（メタ）アクリレート等の２級の単環又は多環のシクロアルキル（メタ）アクリレート；
アダマンタン−１−イル（メタ）アクリレート；
フェニル（メタ）アクリレート、トリル（メタ）アクリレート、キシリル（メタ）アクリレート、メシチル（メタ）アクリレート、ナフチル（メタ）アクリレート、アントリル（メタ）アクリレート等のアリール（メタ）アクリレート；
ベンジル（メタ）アクリレート、フェネチル（メタ）アクリレート、ナフチルメチル（メタ）アクリレート、アントリルメチル（メタ）アクリレート等のアラルキル（メタ）アクリレート；
スチレン、メチルスチレン、ｔ−ブトキシスチレン、α−メチルスチレン等のスチレン化合物などが挙げられる。
【０１５６】
構造単位（γ）としては、鎖状炭化水素基を含む（メタ）アクリレートに由来する構造単位、脂環式炭化水素基を含む（メタ）アクリレートに由来する構造単位及びスチレン化合物に由来する構造単位が好ましく、メチル（メタ）アクリレートに由来する構造単位、１級のアルキル（メタ）アクリレートに由来する構造単位、２級のシクロアルキル（メタ）アクリレートに由来する構造単位、アダマンタン−１−イル（メタ）アクリレートに由来する構造単位及びスチレン化合物に由来する構造単位がより好ましく、メチル（メタ）アクリレートに由来する構造単位、ｎ−ブチル（メタ）アクリレートに由来する構造単位、ｎ−デシル（メタ）アクリレートに由来する構造単位、シクロヘキシル（メタ）アクリレートに由来する構造単位、アダマンタン−１−イル（メタ）アクリレートに由来する構造単位、トリシクロデカン−２−イル（メタ）アクリレートに由来する構造単位、スチレンに由来する構造単位及びｔ−ブトキシスチレンに由来する構造単位がさらに好ましく、メチル（メタ）アクリレートに由来する構造単位、シクロヘキシル（メタ）アクリレートに由来する構造単位、アダマンタン−１−イル（メタ）アクリレートに由来する構造単位及びスチレンに由来する構造単位が特に好ましい。
【０１５７】
上記構造単位（γ）の含有割合の下限としては、重合体（Ｉ−Ａ）を構成する全構造単位に対して、１０モル％がより好ましく、３０モル％がさらに好ましく、５０モル％が特に好ましい。上記構造単位（γ）の含有割合の上限としては、９５モル％が好ましく、９０モル％がより好ましく、８５モル％がさらに好ましい。構造単位（γ）の含有割合を上記範囲とすることで、当該パターン形成方法によれば、より好適な寸法縮小量を得ることができる。
【０１５８】
構造単位（γ）の中で、レジストパターンのエッチング耐性をより高める観点からは、置換又は非置換の炭素数６〜３０の芳香族炭化水素基を含む構造単位（以下、「構造単位
（γ’）」ともいう）が好ましい。
【０１５９】
上記炭素数６〜３０の芳香族炭化水素基としては、例えば
フェニル基、ナフチル基、アントリル基等のアリール基；
ベンジル基、フェネチル基、ナフチルメチル基等のアラルキル基などが挙げられる。
【０１６０】
上記芳香族炭化水素基の置換基としては、例えば
ヒドロキシ基、アミノ基、カルボキシ基、アシル基、アシロキシ基、アルコキシ基、シクロアルキルオキシ基、アリールオキシ基等のオキシ炭化水素基、スルホニル炭化水素基、ニトロ基等の酸素原子含有基、シアノ基、スルファニル基などの極性基；
フッ素原子、塩素原子、臭素原子、ヨウ素原子等のハロゲン原子などが挙げられる。
【０１６１】
構造単位（γ’）としては、例えば
ベンジル（メタ）アクリレートに由来する構造単位、フェニル（メタ）アクリレートに由来する構造単位、ナフチル（メタ）アクリレートに由来する構造単位、ナフチルメチル（メタ）アクリレートに由来する構造単位、トリル（メタ）アクリレートに由来する構造単位、キシリル（メタ）アクリレートに由来する構造単位、メシチル（メタ）アクリレートに由来する構造単位、アントリル（メタ）アクリレートに由来する構造単位、アントリルメチル（メタ）アクリレートに由来する構造単位、フェネチル（メタ）アクリレートに由来する構造単位等の芳香族炭化水素基を含む（メタ）アクリレートに由来する構造単位；
スチレンに由来する構造単位、メチルスチレンに由来する構造単位、ｔ−ブトキシスチレンに由来する構造単位、α−メチルスチレンに由来する構造単位等のスチレン化合物に由来する構造単位などが挙げられる。  
【０１６２】
上記芳香族炭化水素基には、置換基としての上記酸素原子含有基が結合していないことが好ましく、上記極性基が結合していないことがより好ましい。芳香族炭化水素基に上記基が結合していないことにより、レジストパターンのエッチング耐性をさらに高めることができる。
【０１６３】
上記重合体（Ｉ−Ａ）は、上記構造単位（α）〜（γ）以外にも、その他の構造単位を有していてもよい。上記その他の構造単位の含有割合の上限としては、重合体（Ｉ−Ａ）を構成する全構造単位に対して、通常、２０モル％であり、１０モル％が好ましい。
【０１６４】
上記重合体（Ｉ−Ａ）のＭｗの下限としては、１５，０００であり、１７，０００がより好ましく、２０，０００がさらに好ましく、２３，０００が特に好ましい。重合体（Ｉ−Ａ）のＭｗの上限としては、１５０，０００であり、１００，０００が好ましく、８０，０００がより好ましく、５０，０００がさらに好ましく、３０，０００が特に好ましい。上記Ｍｗが１５，０００未満であると、当該パターン形成方法により形成されるパターンの形状が悪化する。また、上記Ｍｗが１５０，０００を超えると、上記組成物（Ｉ−Ａ）の調製が困難となり、また微細化の際に残膜が起こり、微細パターンの形成が困難になる。
【０１６５】
（［ｐ］有機溶媒）
上記組成物（Ｉ−Ａ）が含有する［ｐ］有機溶媒としては、例えば上記プレパターン形成工程における有機溶媒として例示したものと同様の有機溶媒等が挙げられる。
【０１６６】
［ｐ］有機溶媒としては、エーテル系溶媒、ケトン系溶媒及びエステル系溶媒が好ましく、ケトン系溶媒及びエステル系溶媒がより好ましい。ケトン系溶媒としては、脂肪族ケトン系溶媒が好ましく、２−ヘプタノン及びシクロヘキサノンがより好ましい。エステル系溶媒としては、モノエステル系溶媒及び多価アルコールモノエーテルアセテート系溶媒がより好ましく、酢酸ブチル及びプロピレングリコールモノメチルエーテルアセテートが特に好ましい。
【０１６７】
上記組成物（Ｉ−Ａ）が含有する全溶媒に対する［ｐ］有機溶媒の含有率の下限としては、２５質量％が好ましく、４０質量％がより好ましく、６０質量％がさらに好ましく、８０質量％が特に好ましく、９５質量％がさらに特に好ましい。上記含有率の上限は、通常１００質量％である。［ｐ］有機溶媒の含有率を上記範囲とすることで、組成物（Ｉ−Ａ）のプレパターンへの塗布性を高めることができ、その結果、所望する寸法の微細なレジストパターンをより確実に形成することができ、かつパターン種依存性をより小さくすることができる。［ｐ］有機溶媒以外の溶媒としては、例えば水、シリコンオイル等が挙げられる。
【０１６８】
（他の成分）
組成物（Ｉ−Ａ）が含有してもよい他の成分としては、例えば界面活性剤等が挙げられる。
【０１６９】
組成物（Ｉ−Ａ）としては、下記（ｉ）及び（ｉｉ）のうちの少なくとも一方を満たすことが好ましい。
（ｉ）上記重合体（Ｉ）が塩基性基を有する。
（ｉｉ）上記組成物（Ｉ）が塩基性化合物（以下、「［ｑ］塩基性化合物」ともいう）をさらに有する。
【０１７０】
上記（ｉ）及び（ｉｉ）については、後述する組成物（Ｉ−Ｂ）についての（ｉ’）及び（ｉｉ’）と同じである。組成物（Ｉ−Ａ）が上記（ｉ）及び（ｉｉ）により塩基性を有することで、当該パターン形成方法によれば、より良好な形状のパターンを形成することができる。
【０１７１】
［組成物（Ｉ−Ｂ）］
組成物（Ｉ−Ｂ）は、重合体（Ｉ）及び［ｐ］有機溶媒を含有し、下記（ｉ’）及び（ｉｉ’）のうちの少なくとも一方を満たす組成物である。
（ｉ’）上記重合体（Ｉ）が塩基性基を有する（この場合の重合体（Ｉ）を以下、「重合体（Ｉ−Ｂ）」ともいう）。
（ｉｉ’）上記組成物（Ｉ）が［ｑ］塩基性化合物をさらに含有する。
【０１７２】
このように、組成物（Ｉ−Ｂ）は、重合体（Ｉ）及び［ｐ］有機溶媒を含有し、かつ塩基性を有する組成物である。当該パターン形成方法によれば、組成物（Ｉ）として、塩基性を有する組成物（Ｉ−Ｂ）を用いることで、所望の寸法の微細なパターンを形成することができる。またより良好な形状のパターンを形成することができる。これは例えば不溶難溶化工程において形成される隣接部において、これを構成する重合体のカルボキシ基等の酸性基が、組成物（Ｉ−Ｂ）が有する塩基性によって、カルボキシレート基等のイオン性基になるため、上記隣接部が除去工程で用いる有機溶媒に対して、より難溶となるため等と考えられる。
【０１７３】
上記重合体（Ｉ）のＭｗの下限としては、特に限定されないが、１５，０００が好ましい。上記Ｍｗの上限としては、１５０，０００が好ましい。上記Ｍｗを上記範囲とすることで、当該パターン形成方法によれば、より良好な形状のパターンを形成することができる。
【０１７４】
（重合体（Ｉ−Ｂ））
上記（ｉ’）における重合体（Ｉ−Ｂ）は、塩基性基を有し、かつ酸の作用により上記有機溶媒への溶解度が実質的に変化しない重合体である。この重合体（Ｉ−Ｂ）としては、塩基性基を有し、酸の作用により上記有機溶媒への溶解度が実質的に変化しない重合体（以下、「重合体（Ｉ’−Ｂ）」ともいう）が好ましい。
【０１７５】
上記塩基性基としては、塩基性を示す基であれば特に限定されないが、例えば下記式（ａ）で表される基（以下、「基（ａ）」ともいう）、下記式（ｂ）で表される基（以下、「基（ｂ）」ともいう）等が挙げられる。
【０１７６】
【化１５】
2015180920.tif 000017
【０１７７】
上記式（ｂ）中、Ｌは、単結合、炭素数１〜２０の２価の鎖状炭化水素基又は炭素数３〜２０の２価の脂環式炭化水素基である。ＲＡ及びＲＢは、それぞれ独立して、水素原子、炭素数１〜２０の１価の鎖状炭化水素基又は炭素数３〜２０の１価の脂環式炭化水素基である。ＬとＲＡとが互いに合わせられこれらが結合する窒素原子と共に構成される環員数３〜２０の脂肪族複素環構造を形成してもよい。
【０１７８】
上記Ｌで表される炭素数１〜２０の２価の鎖状炭化水素基としては、例えば
メタンジイル基、エタンジイル基、プロパンジイル基等のアルカンジイル基；
エテンジイル基、プロペンジイル基、ブテンジイル基等のアルケンジイル基；
エチンジイル基、プロペンジイル基、ブチンジイル基等のアルキンジイル基などが挙げられる。
【０１７９】
上記Ｌで表される炭素数３〜２０の２価の脂環式炭化水素基としては、例えば
シクロプロパンジイル基、シクロブタンジイル基、シクロペンタンジイル基、シクロヘキサンジイル基、シクロオクタンジイル基、シクロデカンジイル基、ノルボルナンジイル基、アダマンタンジイル基等のシクロアルカンジイル基；
シクロプロペンジイル基、シクロペンテンジイル基、シクロヘキセンジイル基、ノルボルネンジイル基等のシクロアルケンジイル基などが挙げられる。
【０１８０】
上記ＲＡ及びＲＢで表される炭素数１〜２０の１価の鎖状炭化水素基及び炭素数３〜２０の１価の脂環式炭化水素基としては、例えば上記Ｌで表される２価の基として例示したものに１個の水素原子を加えてなる基等が挙げられる。
【０１８１】
上記ＲＡ及びＲＢとしては、水素原子及び１価の鎖状炭化水素基が好ましく、水素原子及びアルキル基がより好ましく、水素原子及びメチル基がさらに好ましい。
【０１８２】
上記ＬとＲＡとが互いに合わせられこれらが結合する窒素原子と共に構成される環員数３〜２０の脂肪族複素環構造としては、例えばアザシクロプロパン構造、アザシクロブタン構造、アザシクロペンタン構造、アザシクロヘキサン構造、アザシクロオクタン構造、アザノルボルナン構造等が挙げられる。
【０１８３】
上記基（ｂ）としては、例えばアミノ基、アミノメチル基、メチルアミノ基、メチルアミノメチル基、ジメチルアミノ基、ジメチルアミノメチル基、ジエチルアミノ基、ジエチルアミノプロピル基、ピロリジン−１−イル基、ピロリジン−１−イルメチル基、ピペリジン−１−イル基、ピペリジン−１−イルエチル基、１，２，２，６，６−ペンタメチルピペリジン−４−イル基等が挙げられる。
【０１８４】
上記基（ａ）及び基（ｂ）の重合体（Ｉ−Ｂ）における結合位置は特に限定されず、主鎖、側鎖、末端及びこれらのうちの２種以上のいずれに結合してもよい。
【０１８５】
上記基（ａ）としては、重合体（Ｉ−Ｂ）の末端に結合していることが好ましい。上記基（ａ）が末端に結合する場合、塩基性基の存在効果が増長される傾向があり、重合体（Ｉ−Ｂ）への基（ａ）の導入量を低減させつつ、当該パターン形成方法による効果を発揮させることができる。また、基（ａ）は、この基（ａ）を有するラジカル重合開始剤を用いて重合を行うことにより、重合体（Ｉ−Ｂ）の末端に簡便に導入することができる。
【０１８６】
上記基（ｂ）としては、この基を含む構造単位を重合体（Ｉ−Ｂ）が有していることが好ましい。上記基（ｂ）を有する構造単位としては、例えば基（ｂ）を有する（メタ）アクリロイル化合物に由来する構造単位、基（ｂ）を有するスチレン化合物に由来する構造単位等が挙げられる。上記基（ｂ）を有する構造単位としては、ピペリジン構造を有する構造単位が好ましく、ピペリジン構造を含む（メタ）アクリレートに由来する構造単位がより好ましく、１，２，２，６，６−ペンタメチルピペリジン−４−イル（メタ）アクリレートに由来する構造単位がさらに好ましい。
【０１８７】
上記基（ｂ）を含む構造単位の含有割合の下限としては、重合体（Ｉ−Ｂ）を構成する全構造単位に対して、１モル％が好ましく、１０モル％がより好ましく、３０モル％がさらに好ましく、５０モル％が特に好ましい。上記基（ｂ）を含む構造単位の含有割合の上限としては、重合体（Ｉ−Ｂ）を構成する全構造単位に対して９０モル％が好ましく、８０モル％がより好ましく、７０モル％がさらに好ましく、６５モル％がさらに好ましい。上記基（ｂ）を含む構造単位の含有割合を上記範囲とすることで、得られるパターンの形状をさらに良好なものとすることができる。
【０１８８】
（［ｐ］有機溶媒）
上記組成物（Ｉ−Ｂ）が含有する［ｐ］有機溶媒としては、例えば上記組成物（Ｉ−Ａ）が含有する［ｐ］有機溶媒として例示したものと同様の有機溶媒等が挙げられる。また、上記組成物（Ｉ−Ｂ）の［ｐ］有機溶媒として、好ましい種類及び組成物（Ｉ−Ｂ）が含有する全溶媒に対する［ｐ］有機溶媒の含有率の好ましい範囲についても上記組成物（Ｉ−Ａ）の［ｐ］有機溶媒の場合と同じである。
【０１８９】
（［ｑ］塩基性化合物）
上記［ｑ］塩基性化合物としては、塩基性を示す化合物であれば特に限定されないが、下記式（Ｘ）で表される化合物（以下、「化合物（１）」ともいう）及び下記式（Ｙ）で表される化合物（以下「化合物（２）」ともいう）のうちの少なくとも一方が好ましい。
【０１９０】
【化１６】
2015180920.tif 000018
【０１９１】
上記式（Ｘ）中、Ｘ＋は、１価のオニウムカチオンである。Ｙ−は、１価のカルボキシレートアニオン又は１価のスルホンアミドアニオンである。
上記式（Ｙ）中、ＲＸは、非置換若しくはヒドロキシ置換の炭素数１〜２０の１価の鎖状炭化水素基又は非置換若しくはヒドロキシ置換の炭素数３〜２０の１価の脂環式炭化水素基である。ＲＹ及びＲＺは、非置換若しくはヒドロキシ置換の炭素数１〜２０の１価の鎖状炭化水素基若しくは非置換若しくはヒドロキシ置換の炭素数３〜２０の１価の脂環式炭化水素基であるか、又はこれらの基が互いに合わせられこれらが結合する窒素原子と共に構成される環員数３〜２０の脂肪族複素環構造を表す。
【０１９２】
上記Ｘ＋で表される１価のオニウムカチオンとしては、例えばスルホニウムカチオン、ヨードニウムカチオン、アンモニウムカチオン、オキソニウムカチオン等が挙げられる。
【０１９３】
上記Ｙ−で表される１価のカルボキシレートアニオンとしては、例えばサリチレートアニオン等が挙げられる。
【０１９４】
上記Ｙ−で表される１価のスルホンアミドアニオンとしては、例えばトリフルオロメチルスルホンアミドイオン等が挙げられる。
【０１９５】
上記ＲＸ、ＲＹ及びＲＺで表される炭素数１〜２０の１価の鎖状炭化水素基及び炭素数３〜２０の１価の脂環式炭化水素基としては、例えば上記式（ｉ）のＲｐ１、Ｒｐ２及びＲｐ３として例示したそれぞれの基と同様の基等が挙げられる。
【０１９６】
上記ＲＹ及びＲＺの基が互いに合わせられこれらが結合する窒素原子と共に構成される環員数３〜２０の脂肪族複素環構造としては、例えば
アザシクロプロパン構造、アザシクロブタン構造、アザシクロペンタン構造、アザシクロヘキサン構造、アザシクロオクタン構造、アザシクロデカン構造、アザノルボルナン構造、アザアダマンタン構造等のアザシクロアルカン構造；
アザオキサシクロペンタン構造、アザオキサシクロヘキサン構造、アザオキサシクロオクタン構造、アザオキサノルボルナン構造等のアザオキサシクロアルカン構造；
ジアザシクロペンタン構造、ジアザシクロヘキサン構造、ジアザシクロオクタン構造、ジアザシクロデカン構造、ジアザノルボルナン構造等のジアザシクロアルカン構造などが挙げられる。
【０１９７】
上記化合物（１）としては、例えばトリフェニルスルホニウムサリチレート、トリフェニルスルホニウムｎ−ブチルトリフルオロメチルスルホンアミド等が挙げられる。
【０１９８】
上記化合物（２）としては、例えばトリｎ−ペンチルアミン、トリｎ−オクチルアミン、４−ヒドロキシ−１，２，２，６，６−ペンタメチルピペリジン等が挙げられる。
【０１９９】
［ｑ］塩基性化合物の含有量の下限としては、重合体（Ｉ）１００質量部に対して、０．１質量部が好ましく、０．５質量部がより好ましく、１質量部がさらに好ましく、３質量部が特に好ましい。［ｑ］塩基性化合物の含有量の上限としては、重合体（Ｉ）１００質量部に対して、３０質量部が好ましく、２０質量部がより好ましく、１５質量部がさらに好ましく、１２質量部が特に好ましい。［ｑ］塩基性化合物の含有量を上記範囲とすることで、得られるパターンの形状をさらに良好なものとすることができる。
【０２００】
上記プレパターンを構成する重合体が酸解離性基を有する場合、上記塩基性基及び上記塩基性化合物としては、その塩基性度が、上記酸解離性基の解離により生じる酸性基の共役塩基の塩基性度より大きいことが好ましい。上記塩基性基及び塩基性化合物として上記性質のものを用いることで、当該パターン形成方法によれば、さらに良好な形状のパターンを形成することができる。
【０２０１】
＜不溶難溶化工程＞
本工程は、上記プレパターン及び樹脂層の加熱により、上記樹脂層のうちのプレパターンとの隣接部を高分子量化を伴わずに上記有機溶媒に不溶化又は難溶化させる工程である。本工程により、図１の（Ｃ）に示すように、樹脂層３のうちのプレパターン２と隣接する領域に、上記有機溶媒に不溶又は難溶の隣接部４が形成される。「高分子量化を伴わずに」とは、プレパターンを構成する重合体と樹脂層を構成する重合体との間の新たな共有結合の生成がないこと等により、これらの重合体それぞれの分子量が実質的に増大しないことを意味する。本工程において、上記プレパターン２及び樹脂層３の加熱により、例えばプレパターン２を構成する重合体と、樹脂層３のうちの隣接部４を構成する重合体との間でインターミキシングが起こり、これにより、隣接部４に存在する重合体が上記有機溶媒に不溶化又は難溶化するもの等と考えられる。
【０２０２】
上記加熱の方法としては、例えばホットプレート、オーブン等を用いる方法等が挙げられる。上記加熱の温度の下限としては、通常、５０℃であり、６０℃が好ましく、１００℃がより好ましく、１２０℃がさらに好ましい。上記温度の上限としては、通常、３００℃であり、２６０℃が好ましく、２５０℃がより好ましく、２４０℃がさらに好ましく、２００℃が特に好ましい。上記加熱の時間の下限としては、１０秒が好ましく、２０秒がより好ましく、３０秒がさらに好ましい。上記時間の上限としては、１０分が好ましく、５分がより好ましく、３分がさらに好ましい。上記加熱の雰囲気としては、空気中でも窒素中、アルゴン中等の不活性ガス中のいずれでも構わない。
【０２０３】
＜除去工程＞
本工程は、上記樹脂層３のうちの不溶化又は難溶化した隣接部４以外の部分を上記有機溶媒により除去する工程である。これにより、図１の（Ｄ）で示すように、微細化されたパターンを得ることができる。本工程を行う方法としては、例えば上述のレジスト膜の現像方法（ディップ法、パドル法、スプレー法、ダイナミックディスペンス法等）と同様にして有機溶媒による処理を行う方法等が挙げられる。
【０２０４】
上記除去のために用いられる有機溶媒としては、上記プレパターン２及び上記隣接部４を溶解させず、かつ上記樹脂層３のうちの上記不溶化又は難溶化した隣接部４以外の部分を溶解するものであれば特に限定されず、例えば上記プレパターン形成工程において例示した有機溶媒のうちの１種又は２種以上を用いることができ、上記組成物（Ｉ）が含有する有機溶媒と同じものを用いることもできる。
【０２０５】
＜リンス工程＞
本工程は除去工程で用いた有機溶媒とは異なる有機溶媒によりリンスする工程である。
本工程で用いる有機溶媒としては、上記除去工程で用いた有機溶媒と異なるものであれば特に限定されず、例えば上記プレパターンにおいて例示した有機溶媒のうちの１種又は２種以上を用いることができる。これらの有機溶媒の中で、得られるパターンの形状をより良好にする観点から、上記除去工程で用いた有機溶媒よりも、極性が低い有機溶媒が好ましく用いられる。
【０２０６】
当該パターン形成方法によれば、以上の工程を行うことで、所望の寸法の微細なレジストパターンを簡便に形成することができる。
【０２０７】
＜レジストパターン微細化用組成物＞
当該レジストパターン微細化用組成物としては、以下の（Ａ）及び（Ｂ）の態様が挙げられる。
組成物（Ａ）：塩基性基を有し酸の作用により有機溶媒への溶解度が実質的に変化しない重合体を含有する
組成物（Ｂ）：酸の作用により有機溶媒への溶解度が実質的に変化しない重合体及び塩基性化合物を含有する
【０２０８】
上記組成物（Ａ）及び組成物（Ｂ）としては、含有される重合体のＭｗが１５，０００以上１５０，０００以下であることが好ましい。
【０２０９】
当該レジストパターン微細化用組成物について、組成物（Ａ）及び組成物（Ｂ）は当該パターン形成方法における上記組成物（Ｉ−Ｂ）として上記説明している。
【実施例】
【０２１０】
以下、本発明を実施例に基づいて具体的に説明するが、本発明はこれらの実施例に限定されるものではない。
【０２１１】
＜重合体の合成＞
レジスト組成物の調製に用いる［ａ］重合体及び［ｄ］重合体、並びにレジストパターン微細化用組成物の調製に用いる重合体（Ｉ）の合成に用いた単量体化合物及び重合開始剤を以下に示す。
【０２１２】
【化１７】
2015180920.tif 000019
【０２１３】
【化１８】
2015180920.tif 000020
【０２１４】
［［ａ］重合体の合成］
［合成例１］（重合体（Ａ−１）の合成）
上記化合物（Ｍ−１）４０モル％、化合物（Ｍ−２）１０モル％、化合物（Ｍ−３）４０モル％、化合物（Ｍ−４）１０モル％及び重合開始剤としての化合物（Ｚ−１）５モル％を６０ｇのメチルエチルケトンに溶解した単量体溶液を調製した。なお、各単量体化合物のモル％は、全単量体化合物に対する比率であり、重合開始剤のモル％は、全単量体化合物及び重合開始剤の合計モル数に対する比率である。また、単量体化合物の合計質量は３０ｇになるように調整した。次に、温度計及び滴下漏斗を備えた５００ｍＬの三口フラスコにメチルエチルケトン３０ｇを仕込み、３０分間窒素バージを行った後、フラスコ内をマグネティックスターラーで攪拌しながら８０℃になるように加熱した。次いで、上記調製した単量体溶液を三口フラスコ内に滴下漏斗を用いて３時間かけて滴下した。滴下開始を重合反応の開始時間とし、重合反応を６時間実施した。その後、重合反応液を３０℃以下になるまで冷却してから、この重合反応液を６００ｇのメタノール中へ投入し、析出した白色粉末をろ別した。ろ別した白色粉末を２回、１２０ｇずつのメタノールでスラリー状にして洗浄した後ろ別し、５０℃で１７時間乾燥して、白色粉末状の重合体（Ａ−１）を得た（収量２３．３ｇ、収率７７．６％）。重合体（Ａ−１）のＭｗは６，２００、Ｍｗ／Ｍｎは１．６２であった。また１３Ｃ−ＮＭＲ分析の結果、重合体（Ａ−１）における（Ｍ−１）由来の構造単位：（Ｍ−２）由来の構造単位：（Ｍ−３）由来の構造単位：（Ｍ−４）由来の構造単位の含有割合は、それぞれ４０．２：９．０：４１．１：９．７（モル％）であった。
【０２１５】
［［ｄ］重合体の合成］
［合成例２］（重合体（Ｄ−１）の合成）
上記化合物（Ｍ−５）７０モル％、化合物（Ｍ−６）３０モル％及び重合開始剤としての化合物（Ｚ−２）８モル％を１００ｇのメチルエチルケトンに溶解した単量体溶液を調製した。なお、各単量体化合物のモル％は、全単量体化合物に対する比率であり、重合開始剤のモル％は、全単量体化合物及び重合開始剤の合計モル数に対する比率である。また、単量体化合物の合計質量は５０ｇになるように調整した。次に、１００ｇのメチルエチルケトンを入れた５００ｍＬ三口フラスコを３０分窒素パージした後、撹拌しながら８０℃に加熱し、上記調製した単量体溶液を滴下漏斗にて３時間かけて滴下した。滴下開始を重合反応の開始時間とし、重合反応を６時間実施した。重合反応終了後、重合反応液を水冷して３０℃以下に冷却し、メタノール／メチルエチルケトン／ヘキサン＝２／１／８（質量比）の混合溶液８２５ｇを用いて洗浄した後、プロピレングリコールモノメチルエーテルアセテートで溶媒置換し、重合体（Ｄ−１）を含む溶液を得た（重合体の収量３８．０ｇ、収率７６．０％）。重合体（Ｄ−１）のＭｗは７，０００、Ｍｗ／Ｍｎは１．４０であった。また１３Ｃ−ＮＭＲ分析の結果、重合体（Ｄ−１）における（Ｍ−５）由来の構造単位：（Ｍ−６）由来の構造単位の含有割合は、７０．２：２９．８（モル％）であった。
【０２１６】
【表１】
2015180920.tif 000021
【０２１７】
［重合体（Ｉ）の合成］
［合成例３〜１３］（重合体（Ｉ−１）〜（Ｉ−７）及び（Ｉ−９）〜（Ｉ−１２）の合成）
下記表２に示す種類及び使用量の単量体化合物並びに重合開始剤を用いた以外は、合成例１と同様にして重合体（Ｉ−１）〜（Ｉ−７）及び（Ｉ−９）〜（Ｉ−１２）をそれぞれ合成した。各重合体のＭｗ、Ｍｗ／Ｍｎ及び収率、並びに各重合体における各構造単位の含有割合について表２に合わせて示す。なお、表２の「−」は、該当する単量体化合物を用いなかったことを示す。
【表２】
2015180920.tif 000022
【０２１８】
＜レジスト組成物の調製＞
レジスト組成物の調製に用いた［ａ］重合体及び［ｄ］重合体以外の［ｂ］酸発生剤、［ｃ］溶媒及び［ｅ］酸拡散制御剤について以下に示す。
【０２１９】
［［ｂ］酸発生剤］
Ｂ−１：トリフェニルスルホニウム１，１−ジフルオロ−２−（（３−ヒドロキシアダマンタン−１−イル）メトキシ）−２−オキソエタンスルホネート（下記式（Ｂ−１）で表される化合物）
【０２２０】
【化１９】
2015180920.tif 000023
【０２２１】
［［ｃ］溶媒］
Ｃ−１：プロピレングリコールモノメチルエーテルアセテート
Ｃ−２：シクロヘキサノン
Ｃ−３：γ−ブチロラクトン
【０２２２】
［［ｅ］酸拡散制御剤］
Ｅ−１：ｔｅｒｔ−ペンチル４−ヒドロキシピペリジン−１−カルボキシレート（下記式（Ｅ−１）で表される化合物）
【０２２３】
【化２０】
2015180920.tif 000024
【０２２４】
［調製例１］（レジスト組成物（Ｊ−１）の調製）
［ａ］重合体としての重合体（Ａ−１）１００質量部、［ｂ］酸発生剤としての酸発生剤（Ｂ−１）７．８質量部、［ｃ］溶媒としての溶媒（Ｃ−１）２，５１０質量部、溶媒（Ｃ−２）１，０７５質量部及び溶媒（Ｃ−３）３０質量部、［ｄ］重合体としての重合体（Ｄ−１）３質量部並びに［ｅ］酸拡散制御剤としての酸拡散制御剤（Ｅ−１）０．８質量部を混合し、レジスト組成物（Ｊ−１）を調製した。
【０２２５】
【表３】
2015180920.tif 000025
【０２２６】
＜レジストパターン微細化用組成物の調製＞
レジストパターン微細化用組成物の調製に用いた重合体（Ｉ）以外の［ｑ］塩基性化合物及び［ｐ］溶媒について以下に示す。
【０２２７】
［［ｑ］塩基性化合物］
Ｑ−１：トリフェニルスルホニウムサリチレート（下記式（Ｑ−１）で表される化合物）
Ｑ−２：トリフェニルスルホニウムカンファースルホネート（下記式（Ｑ−２）で表される化合物）
Ｑ−３：トリオクチルアミン（下記式（Ｑ−３）で表される化合物）
Ｑ−４：４−ヒドロキシ−１，２，２，６，６−ペンタメチルピペリジン（下記式（Ｑ−４）で表される化合物）
【０２２８】
【化２１】
2015180920.tif 000026
【０２２９】
［［ｐ］溶媒］
Ｐ−１：プロピレングリコールモノメチルエーテルアセテート
Ｐ−２：シクロヘキサノン
Ｐ−３：酢酸ブチル（ｎＢＡ）
Ｐ−４：２−ヘプタノン（ＭＡＫ）
【０２３０】
［実施例１］（レジストパターン微細化用組成物（Ｓ−１）の調製）
重合体（Ｉ）としての（Ｉ−１）１００質量部、［ｑ］塩基性化合物としての（Ｑ−１）８質量部並びに［ｐ］溶媒としての（Ｐ−１）２，０８４質量部及び（Ｐ−２）８９４質量部を混合し、レジストパターン微細化用組成物（Ｓ−１）を調製した。
【０２３１】
［実施例２〜１２並びに調製例２及び３］（レジストパターン微細化用組成物（Ｓ−２）〜（Ｓ−１０）及び（Ｓ−１２）〜（Ｓ−１５）の調製）
下記表４に示す種類及び配合量の各成分を用いた以外は、実施例１と同様にして、パターン微細化用組成物（Ｓ−２）〜（Ｓ−１０）及び（Ｓ−１２）〜（Ｓ−１５）をそれぞれ調製した。なお、重合体（Ｉ−８）には旭有機材工業社のノボラック樹脂「ＥＰ４０２０Ｇ」（ｍ−クレゾール：ｐ−クレゾール＝６０：４０（モル比）、Ｍｗ：１２，０００）を使用した。
【０２３２】
【表４】
2015180920.tif 000027
【０２３３】
＜パターンの形成＞
［実施例１３］
（プレパターンの形成）
１２インチシリコンウェハ上に、反射防止膜形成剤（日産化学工業社の「ＡＲＣ６６」）を、塗布／現像装置（東京エレクトロン社の「ＣＬＥＡＮ  ＴＲＡＣＫ  Ｌｉｔｈｉｕｓ  Ｐｒｏ  ｉ」）を用いてスピンコートした後、２０５℃で６０秒間ベークして、膜厚１０５ｎｍの下層反射防止膜を形成した。この下層反射防止膜を形成した基板上に、塗布／現像装置（東京エレクトロン社の「ＣＬＥＡＮ  ＴＲＡＣＫ  ＡＣＴ１２」）を用いて、上記調製したレジスト組成物（Ｊ−１）をスピンコートし、８０℃で６０秒間ソフトベーク（ＳＢ）した後、２３℃で３０秒間冷却することにより膜厚７０ｎｍのレジスト膜を形成した。
【０２３４】
次に、ＡｒＦ液浸露光装置（ニコン精機カンパニー社の「ＮＳＲ−Ｓ６１０Ｃ」）を用い、開口数（ＮＡ）＝１．３、クロスポールの光学条件にて、ホールパターンマスクを介して、５０ｎｍホール／１２５ｎｍピッチのパターン及び５０ｎｍホール／１，０００ｎｍピッチのパターンが形成されるように縮小投影露光を行った。露光後、上記「ＣＬＥＡＮ  ＴＲＡＣＫ  Ｌｉｔｈｉｕｓ  Ｐｒｏ  ｉ」のホットプレート上で、９５℃で６０秒間ポストエクスポージャーベーク（ＰＥＢ）を行った後、２３℃で３０秒間冷却させた。
【０２３５】
次いで、現像液として酢酸ｎ−ブチルを用い、２５秒間パドル現像を行い、続いて、リンス液として４−メチル−２−ペンタノールを用い、７秒間リンス処理を行った。その後、２，０００ｒｐｍ、１５秒間振り切りでスピンドライすることにより、５０ｎｍホール／１２５ｎｍピッチ及び５０ｎｍホール／１，０００ｎｍピッチのプレパターンを得た。
【０２３６】
（パターン狭小化）
プレパターン上に塗布／現像装置（東京エレクトロン社の「ＣＬＥＡＮ  ＴＲＡＣＫ  ＡＣＴ１２」）を用いて、パターン微細化用組成物（Ｓ−１）をスピンコートし、１８０℃で６０秒間加熱した後、２３℃で３０秒間冷却することによりプレパターン表面に樹脂層を形成した。
【０２３７】
次いで、有機溶媒としての酢酸ｎ−ブチルを用い、２５秒間パドル法にて隣接部以外の部分の除去処理を行い、続いて、リンス液として４−メチル−２−ペンタノール（ＭＩＢＣ）を用い、７秒間リンス処理を行った。その後、２，０００ｒｐｍ、１５秒間振り切りでスピンドライを行った。
【０２３８】
［実施例１４〜２１及び２３〜２６並びに比較例１及び２］
用いるレジストパターン微細化用組成物、加熱の温度及び時間を下記表５に示す通りとした以外は、実施例１３と同様にしてパターンを形成した。表５の「−」は、接触工程を行わなかったことを示す。
【０２３９】
［実施例２２］
（接触工程）
実施例１３と同様にして得られたプレパターン上に、［ｑ］塩基性化合物としての（Ｇ−４）の０．３質量％ＭＩＢＣ溶液を、上記「ＣＬＥＡＮ  ＴＲＡＣＫ  ＡＣＴ１２」を用いてスピンコートした。
【０２４０】
（パターン狭小化）
レジストパターン微細化用組成物として（Ｓ−６）を用いた以外は実施例１３と同様の操作を、上記接触工程を経たプレパターンに対して施し、パターンを形成した。
【０２４１】
［比較例３］
（パターン狭小化）
実施例１３と同様にして得たプレパターン上に、ポリ−ｐ−ヒドロキシスチレン樹脂（日本曹達社の「ＶＰ８０００」５．５質量部、ヘキサメトキシメチルメラミン樹脂（共栄社化学社の「サイメル３００」）３質量部及び１−ブタノール１９０質量部を混合して調製した組成物（Ｓ−１１、特許４５５８０６４号の実施例１０に記載の架橋層形成材料（Ｂ５））を、上記「ＣＬＥＡＮ  ＴＲＡＣＫ  ＡＣＴ１２」を用いてスピンコートし、１５５℃で９０秒間加熱した後、２３℃で３０秒間冷却させた。次に上記「ＣＬＥＡＮ  ＴＲＡＣＫ  Ｌｉｔｈｉｕｓ  Ｐｒｏ  ｉ」にて、２．３８質量％ＴＭＡＨ水溶液により６０秒間パドル処理を行い、続いてリンス液として超純水を用い、リンス処理を行った後、さらに９０℃で９０秒間ベークを行うことにより、パターンを形成した。
【０２４２】
［比較例４］
（パターン狭小化）
実施例１３と同様にして得られたプレパターン上に、ポリビニルイミダゾール（Ｍｗ：２０，０００）５質量％、界面活性剤０．０５質量％及び純水９４．９５質量％からなる組成物（Ｓ−１６、特開２０１３−８３８１８の実施例１に記載の微細パターン形成用組成物）を、上記「ＣＬＥＡＮ  ＴＲＡＣＫ  ＡＣＴ１２」を用いてスピンコートし、１２０℃で６０秒間ベークした後、２３℃で３０秒間冷却させた。次に、上記「ＣＬＥＡＮ  ＴＲＡＣＫ  Ｌｉｔｈｉｕｓ  Ｐｒｏ  ｉ」にて、超純水を用いて洗浄し、乾燥することにより、パターンを形成した。
【０２４３】
＜評価＞
上記得られたパターンについて、ホールパターンの寸法減少量及びパターン種依存性を下記方法により評価した。得られた評価結果を下記表５に合わせて示す。
【０２４４】
［寸法縮小量］
上記形成した１２５ｎｍピッチ及び１，０００ｎｍピッチのホールパターンを、走査型電子顕微鏡（日立ハイテクノロジーズ社の「ＣＧ４０００」）を用いて観察し、プレパターンのホールサイズとパターン狭小化工程後のパターンのホールサイズとを測定し、その差を算出し、これを寸法縮小量（ｎｍ）とした。
【０２４５】
［パターン種依存性］
上記寸法縮小量の評価において、１２５ｎｍピッチのホールにおける寸法縮小量と、１，０００ｎｍピッチのホールにおける寸法縮小量との差を、パターン種依存性（ｎｍ）とした。パターン種依存性は、５ｎｍ未満である場合は「良好」と、５ｎｍ以上である場合は「不良」と評価した。
【０２４６】
［エッチング耐性］
ドライエッチング装置（東京エレクトロン社の「Ｔｅｌｉｕｓ  ＳＣＣＭ」）を用いて各レジストパターン微細化用組成物から形成された膜のエッチングレートを評価し、プレパターンとなるレジスト組成物から形成された膜より、エッチングレートが小さいものを「Ａ」、同等のものを「Ｂ」、大きいものを「Ｃ」と評価した。
【０２４７】
【表５】
2015180920.tif 000028
【０２４８】
表５の結果から明らかなように、実施例のパターン形成方法によれば、比較例３に示す従来のパターン形成方法に対して、寸法縮小量のパターン種依存性が小さく、様々なパターンが混在するレイアウトのパターン形成にも好適に用いることができる。また、比較例１のようにパターン微細化用組成物に含まれる重合体（Ｉ）の分子量が低い場合と比較して、実施例のパターン形成方法によれば、より大きな寸法縮小量を得ることができる。これは、最終的に微細パターンを得る場合において、プロセスウィンドウの良好な比較的大きなパターンを有するプレパターンに適用することができることを意味し、パターン狭小化後のパターンにおいても良好なプロセスウィンドウを確保するのに有利に働く。ピッチによってプレパターン寸法は制限を受けるため、寸法縮小量が大き過ぎるパターン微細化用組成物は適用できない場合があるが、本実施例のパターン形成方法では、微細ピッチに適用する場合にも好適な５〜２５ｎｍの寸法縮小量を得ることができる。一方、比較例２のように重合体（Ｉ）の分子量が高い場合は、パターン狭小化の際の有機溶媒によるパターン微細化用組成物を除去する工程において、重合体（Ｉ）の有機溶媒に対する溶解性が低いためか、除去が不良となり残膜してしまう。さらに、本実施例のパターン形成方法は、比較例３に示す従来のパターン形成方法のように、現像後のベーク工程を必要とせず、非常に簡便なプロセスにより、パターン種依存性が小さく、微細パターン形成に好適な寸法縮小量を得ることができる。また、レジストパターン微細化用組成物の重合体が芳香族炭化水素基を含む構造単位を有するものは、パターンのエッチング耐性をより高めることができる。
【産業上の利用可能性】
【０２４９】
本発明のパターン形成方法及びレジストパターン微細化用組成物によれば、簡便な方法で微細かつ良好な形状のレジストパターンを形成することができる。従って、これらによれば、今後ますます微細化が進行すると予想される半導体加工分野等におけるパターン形成に好適に用いることができる。
【符号の説明】
【０２５０】
１：基板
２：プレパターン
３：樹脂層
４：隣接部
【図１】
2015180920.tif 000031